(57)【要約】【課題】ダイボンドフィルム（ＤＡＦ）付き半導体チップを得るためにダイシングダイボンドフィルム（ＤＤＡＦ）を使用して行うエキスパンド工程でダイシングテープ上のＤＡＦにつき良好に割断させると共にダイシングテープからの浮きや剥離を抑制するのに適したダイシングテープ、ＤＤＡＦ、および半導体装置製造方法を提供する。【解決手段】本発明のダイシングテープ１０は、引張試験（試験片幅２０ｍｍ，初期チャック間距離１００ｍｍ）にて、５〜３０％の範囲の少なくとも一部の歪み値で１５〜３２ＭＰａの範囲内の引張応力を示し得る。本発明のＤＤＡＦは、ダイシングテープ１０とその粘着剤層１２上のＤＡＦ２０とを含む。本発明の半導体装置製造方法は、ＤＤＡＦのＤＡＦ２０側に半導体ウエハまたはその分割体を貼り合せた後、１５〜３２ＭＰａの範囲内の引張応力が生ずる条件でダイシングテープ１０をエキスパンドする工程を含む。【選択図】図１
2019016787.tif 000002
【特許請求の範囲】
【請求項１】
基材と粘着剤層とを含む積層構造を有し、
幅２０ｍｍのダイシングテープ試験片について初期チャック間距離１００ｍｍで行われる引張試験において、５〜３０％の範囲の少なくとも一部の歪み値で１５〜３２ＭＰａの範囲内の引張応力を示し得る、ダイシングテープ。
【請求項２】
前記引張試験において、歪み値５〜２０％の範囲で１５〜３２ＭＰａの範囲内の引張応力を示し得る、請求項１に記載のダイシングテープ。
【請求項３】
前記引張応力は２０〜３２ＭＰａである、請求項１または２に記載のダイシングテープ。
【請求項４】
前記引張試験における温度条件は−１５℃である、請求項１から３のいずれか一つに記載のダイシングテープ。
【請求項５】
前記引張試験における引張速度条件は１０〜１０００ｍｍ／分の範囲内にある、請求項１から４のいずれか一つに記載のダイシングテープ。
【請求項６】
請求項１から５のいずれか一つに記載のダイシングテープと、
前記ダイシングテープにおける前記粘着剤層上のダイボンドフィルムとを含む、ダイシングダイボンドフィルム。
【請求項７】
基材と粘着剤層とを含む積層構造を有するダイシングテープ、および、当該ダイシングテープにおける前記粘着剤層上のダイボンドフィルム、を含むダイシングダイボンドフィルムにおける前記ダイボンドフィルムの側に、複数の半導体チップに個片化可能な半導体ウエハ、または、複数の半導体チップを含む半導体ウエハ分割体を、貼り合わせるための、第１工程と、
前記ダイシングテープにおいて１５〜３２ＭＰａの範囲内の引張応力が生ずる条件で前記ダイシングテープをエキスパンドすることにより、前記ダイボンドフィルムを割断してダイボンドフィルム付き半導体チップを得るための、第２工程と、を含む半導体装置製造方法。
【請求項８】
前記第２工程における温度条件は０℃以下である、請求項７に記載の半導体装置製造方法。
【発明の詳細な説明】
【技術分野】
【０００１】
本発明は、半導体装置の製造過程で使用することのできるダイシングテープおよびダイシングダイボンドフィルム、並びに、半導体装置の製造方法に、関する。
【背景技術】
【０００２】
半導体装置の製造過程においては、ダイボンディング用のチップ相当サイズの接着フィルムを伴う半導体チップ、即ちダイボンドフィルム付き半導体チップを得るうえで、ダイシングダイボンドフィルムが使用される場合がある。ダイシングダイボンドフィルムは、加工対象である半導体ウエハに対応するサイズを有し、例えば、基材および粘着剤層からなるダイシングテープと、その粘着剤層側に剥離可能に密着しているダイボンドフィルムとを有する。
【０００３】
ダイシングダイボンドフィルムを使用してダイボンドフィルム付き半導体チップを得る手法の一つとして、ダイシングダイボンドフィルムにおけるダイシングテープをエキスパンドしてダイボンドフィルムを割断するための工程を経る手法が知られている。この手法では、まず、ダイシングダイボンドフィルムのダイボンドフィルム上に半導体ウエハが貼り合わせられる。この半導体ウエハは、例えば、後にダイボンドフィルムに共だって割断されて複数の半導体チップへと個片化可能なように、加工されたものである。次に、それぞれが半導体チップに密着している複数の接着フィルム小片がダイシングテープ上のダイボンドフィルムから生じるように当該ダイボンドフィルムを割断すべく、ダイシングダイボンドフィルムのダイシングテープがエキスパンドされる。このエキスパンド工程では、ダイボンドフィルムにおける割断箇所に相当する箇所でダイボンドフィルム上の半導体ウエハにおいても割断が生じ、ダイシングダイボンドフィルムないしダイシングテープ上にて半導体ウエハが複数の半導体チップに個片化される。次に、例えば洗浄工程を経た後、各半導体チップがそれに密着しているチップ相当サイズのダイボンドフィルムと共に、ダイシングテープ上からピックアップされる。このようにして、ダイボンドフィルム付きの半導体チップが得られる。このダイボンドフィルム付き半導体チップは、そのダイボンドフィルムを介して、実装基板等の被着体にダイボンディングによって固着されることとなる。ダイシングダイボンドフィルムを使用してダイボンドフィルム付き半導体チップを得るための技術については、例えば下記の特許文献１〜３に記載されている。
【先行技術文献】
【特許文献】
【０００４】
【特許文献１】特開２０１４−１５８０４６号公報
【特許文献２】特開２０１６−１１５７７５号公報
【特許文献３】特開２０１６−１１５８０４号公報
【発明の概要】
【発明が解決しようとする課題】
【０００５】
上述のエキスパンド工程では、ダイシングダイボンドフィルムにおいてダイシングテープに密着しているダイボンドフィルムに対し、エキスパンドされるダイシングテープから割断力を作用させるところ、従来、ダイボンドフィルムの割断予定箇所の一部が割断しない場合がある。また、従来、エキスパンド工程を経たダイシングテープ上のダイボンドフィルム付き半導体チップにおいて、そのダイボンドフィルムの端部がダイシングテープから部分的に剥離する場合（即ち、ダイシングテープからのダイボンドフィルム付き半導体チップ端部の浮きが生ずる場合）や、当該半導体チップないしそのダイボンドフィルムがダイシングテープから全体的に剥離する場合がある。部分的な剥離すなわち浮きの発生は、エキスパンド工程後の洗浄工程等において、ダイシングテープからのダイボンドフィルム付き半導体チップの意図しない剥離の原因となり得る。部分的な剥離すなわち浮きの発生は、ピックアップ工程でのピックアップ不良の原因ともなり得る。半導体ウエハ表面ないし半導体チップ表面に予め形成される配線構造が多層化するほど、当該配線構造内の樹脂材料と半導体チップ本体の半導体材料との熱膨張率差も一因となって上記の浮きや剥離は生じやすい。
【０００６】
本発明は、以上のような事情のもとで考え出されたものであって、ダイシングダイボンドフィルムを使用して行われるエキスパンド工程において、ダイシングテープに密着しているダイボンドフィルムについて良好に割断させるとともにダイシングテープからの浮きや剥離を抑制するのに適した、ダイシングテープ、ダイシングダイボンドフィルム、および半導体装置製造方法を提供することを、目的とする。
【課題を解決するための手段】
【０００７】
本発明の第１の側面によると、ダイシングテープが提供される。このダイシングテープは、基材と粘着剤層とを含む積層構造を有し、幅２０ｍｍのダイシングテープ試験片について初期チャック間距離１００ｍｍで行われる引張試験において、５〜３０％の範囲の少なくとも一部の歪み値で１５〜３２ＭＰａの範囲内の引張応力を示し得る。５〜３０％の範囲の少なくとも一部の歪み値には、５〜３０％の範囲内にある一つの歪み値を含む。このような構成のダイシングテープは、その粘着剤層側にダイボンドフィルムが密着された形態において、半導体装置の製造過程でダイボンドフィルム付き半導体チップを得るのに使用することができる。
【０００８】
半導体装置の製造過程においては、上述のように、ダイボンドフィルム付き半導体チップを得るうえで、ダイシングダイボンドフィルムを使用して行うエキスパンド工程が実施される場合がある。エキスパンド工程において、ダイシングダイボンドフィルムにてエキスパンドされるダイシングテープに生ずる引張応力が１５ＭＰａ以上であって３２ＭＰａ以下であることは、エキスパンド中のダイシングテープからダイボンドフィルムに対して充分な割断力としての引張応力を作用させて当該ダイボンドフィルムを割断するのに好適であるとともに、エキスパンド後のダイシングテープから割断後のダイボンドフィルムに作用する残留応力が過大となるのを回避して、当該フィルムないし当該フィルム付き半導体チップのダイシングテープからの浮きや剥離を抑制するのに好適であることを、本発明者は見出した。例えば、後記の実施例および比較例をもって示すとおりである。そして、本発明の第１の側面に係るダイシングテープは、ダイボンドフィルムに割断を生じさせるための充分な引張り長さを確保するのに適した歪み値５％以上であって、エキスパンド工程での引張り長さが過大となるのを回避してエキスパンド工程を効率よく実施するのに適した歪み値３０％以下の範囲の、少なくとも一部の歪み値で、上述のような１５〜３２ＭＰａの範囲内の引張応力を示し得る。このようなダイシングテープは、その粘着剤層側にダイボンドフィルムが密着された形態において、１５〜３２ＭＰａの範囲内の引張応力を生じる条件でエキスパンドするためのエキスパンド工程に使用するのに適し、従って、エキスパンド工程にてダイシングテープ上のダイボンドフィルムについて良好に割断させるとともにダイシングテープからの浮きや剥離を抑制するのに適する。
【０００９】
本発明の第１の側面に係るダイシングテープは、上記の引張試験において１５〜３２ＭＰａの範囲内の引張応力を示し得る歪み値が上述のように５％以上であるところ、本ダイシングテープがその粘着剤層側にダイボンドフィルムが密着された形態でエキスパンド工程に使用される場合に充分な引張り長さを確保するうえでは、上記の引張試験において１５〜３２ＭＰａの範囲内の引張応力を示し得る歪み値は好ましくは６％以上、より好ましくは７％以上、より好ましくは８％以上である。また、本発明の第１の側面に係るダイシングテープは、上記の引張試験において１５〜３２ＭＰａの範囲内の引張応力を示し得る歪み値が上述のように３０％以下であるところ、本ダイシングテープがその粘着剤層側にダイボンドフィルムが密着された形態でエキスパンド工程に使用される場合に必要な引張り長さが過大となるのを回避するうえでは、上記の引張試験において１５〜３２ＭＰａの範囲内の引張応力を示し得る歪み値は好ましくは２０％以下、より好ましくは１７％以下、より好ましくは１５％以下、より好ましくは１３％以下である。
【００１０】
本発明の第１の側面に係るダイシングテープが上記の引張試験で示しうる引張応力は、好ましくは２０〜３２ＭＰａである。このようなダイシングテープは、その粘着剤層側にダイボンドフィルムが密着された形態において、２０〜３２ＭＰａの範囲内の引張応力が生ずる条件でエキスパンドするためのエキスパンド工程に使用するのに適する。エキスパンド工程においては、ダイシングダイボンドフィルムにてエキスパンドされるダイシングテープに生ずる引張応力が１５ＭＰａを超えて大きいほど、エキスパンド中のダイシングテープからダイボンドフィルムに対して割断力として作用する引張応力は大きい傾向にある。
【００１１】
上記引張試験においては、温度条件が低温であるほど、ダイシングテープないしその試験片の示す引張応力は大きい傾向にあるところ、当該引張試験での温度条件は、好ましくは−１５℃である。このような構成によると、エキスパンドされるダイシングテープについて−１５℃の温度条件下で生ずる相対的に大きな引張応力を割断用エキスパンド工程でのダイボンドフィルムに対する割断力として利用したうえで、割断後のダイボンドフィルム付き半導体チップ間距離を延ばすための再度のエキスパンド工程を相対的に高温（例えば常温）の条件下でダイシングテープ発生引張応力を抑制しつつ行うことが可能である。
【００１２】
本発明の第１の側面に係るダイシングテープおいて、上記の引張試験での引張速度条件は、好ましくは１０〜１０００ｍｍ／分、より好ましくは１００〜１０００ｍｍ／分の範囲内にある。本ダイシングテープがその粘着剤層側にダイボンドフィルムの密着された形態でエキスパンド工程に使用される場合の工程速度ひいては半導体装置の生産性の観点からは、ダイシングテープにおいて所定の歪み値で１５〜３２ＭＰａの範囲内の引張応力を生じさせる上記引張試験の引張速度条件は、好ましくは１０ｍｍ／分以上、より好ましくは１００ｍｍ／分以上である。本ダイシングテープがその粘着剤層側にダイボンドフィルムの密着された形態でエキスパンド工程に使用される場合に破断するのを回避する観点からは、ダイシングテープにおいて所定の歪み値で１５〜３２ＭＰａの範囲内の引張応力を生じさせる上記引張試験の引張速度条件は、好ましくは１０００ｍｍ／分以下、より好ましくは３００ｍｍ／分以下である。
【００１３】
本発明の第２の側面によると、ダイシングダイボンドフィルムが提供される。このダイシングダイボンドフィルムは、本発明の第１の側面に係る上述のダイシングテープと、このダイシングテープにおける粘着剤層上のダイボンドフィルムとを含む。本発明の第１の側面に係るダイシングテープを備えるこのようなダイシングダイボンドフィルムは、ダイシングテープにおいて１５〜３２ＭＰａの範囲内の引張応力が生ずる条件で当該ダイシングテープをエキスパンドするためのエキスパンド工程に使用するのに適し、従って、エキスパンド工程にてダイシングテープ上のダイボンドフィルムについて良好に割断させるとともにダイシングテープからの浮きや剥離を抑制するのに適する。
【００１４】
本発明の第３の側面によると、半導体装置製造方法が提供される。この半導体装置製造方法は、次の第１工程および第２工程を含む。第１工程では、ダイシングダイボンドフィルムに対し、複数の半導体チップに個片化可能な半導体ウエハ、または、複数の半導体チップを含む半導体ウエハ分割体が、貼り合わせられる。第１工程で使用されるダイシングダイボンドフィルムは、基材と粘着剤層とを含む積層構造を有するダイシングテープ、および、当該ダイシングテープにおける粘着剤層上のダイボンドフィルムを含む。本工程では、このようなダイシングダイボンドフィルムのダイボンドフィルムの側に半導体ウエハ分割体または半導体ウエハが貼り合わせられる。そして、第２工程では、ダイシングテープにおいて１５〜３２ＭＰａの範囲内の引張応力が生ずる条件で当該ダイシングテープをエキスパンドすることにより、ダイボンドフィルムを割断してダイボンドフィルム付き半導体チップを得る。ダイシングテープのエキスパンドは、例えば、ダイシングダイボンドフィルムに貼り合わせられる半導体ウエハ分割体または半導体ウエハの径方向および周方向を含む二次元方向に行われる。
【００１５】
ダイボンドフィルム付き半導体チップを得るうえでダイシングダイボンドフィルムを使用して行うエキスパンド工程において、ダイシングダイボンドフィルムにてエキスパンドされるダイシングテープに生ずる引張応力が１５ＭＰａ以上であって３２ＭＰａ以下であることは、エキスパンド中のダイシングテープからダイボンドフィルムに対して充分な割断力としての引張応力を作用させて当該ダイボンドフィルムを割断するのに好適であるとともに、エキスパンド後のダイシングテープから割断後のダイボンドフィルムに作用する残留応力が過大となるのを回避して、当該フィルムないし当該フィルム付き半導体チップのダイシングテープからの浮きや剥離を抑制するのに好適であることを、本発明者は見出した。例えば、後記の実施例および比較例をもって示すとおりである。そして、本発明の第３の側面に係る半導体装置製造方法の第２工程では、半導体ウエハ分割体または半導体ウエハをダイボンドフィルム側に伴うダイシングダイボンドフィルムのダイシングテープにおいて１５〜３２ＭＰａの範囲内の引張応力が生ずる条件で、当該ダイシングテープはエキスパンドされる。このような第２工程すなわちエキスパンド工程を含む本半導体装置製造方法は、ダイシングテープ上のダイボンドフィルムについて良好に割断させるとともにダイシングテープからの浮きや剥離を抑制するのに適する。
【００１６】
本半導体装置製造方法の第２工程においては、温度条件が低温であるほど、ダイシングテープの示す引張応力は大きい傾向にあるところ、当該第２工程での温度条件は、好ましくは０℃以下、より好ましくは−２０〜−５℃、より好ましくは−１５〜−５℃、より好ましくは−１５℃である。このような構成によると、第２工程でエキスパンドされるダイシングテープについて相対的に低温の条件下で生ずる相対的に大きな引張応力を割断用エキスパンド工程でのダイボンドフィルムに対する割断力として利用したうえで、割断後のダイボンドフィルム付き半導体チップ間距離を延ばすための再度のエキスパンド工程を相対的に高温（例えば常温）の条件下でダイシングテープ発生引張応力を抑制しつつ行うことが可能である。
【図面の簡単な説明】
【００１７】
【図１】本発明の一の実施形態に係るダイシングダイボンドフィルムの断面模式図である。
【図２】本発明の一の実施形態に係る半導体装置製造方法における一部の工程を表す。
【図３】本発明の一の実施形態に係る半導体装置製造方法における一部の工程を表す。
【図４】本発明の一の実施形態に係る半導体装置製造方法における一部の工程を表す。
【図５】本発明の一の実施形態に係る半導体装置製造方法における一部の工程を表す。
【図６】本発明の一の実施形態に係る半導体装置製造方法における一部の工程を表す。
【図７】本発明の一の実施形態に係る半導体装置製造方法における一部の工程を表す。
【図８】本発明の一の実施形態に係る半導体装置製造方法の変形例における一部の工程を表す。
【図９】本発明の一の実施形態に係る半導体装置製造方法の変形例における一部の工程を表す。
【図１０】本発明の一の実施形態に係る半導体装置製造方法の変形例における一部の工程を表す。
【図１１】本発明の一の実施形態に係る半導体装置製造方法の変形例における一部の工程を表す。
【図１２】実施例１,２および比較例１,２のダイシングテープについて得られた応力−歪み曲線を表す。
【発明を実施するための形態】
【００１８】
図１は、本発明の一の実施形態に係るダイシングダイボンドフィルムＸの断面模式図である。ダイシングダイボンドフィルムＸは、本発明の一の実施形態に係るダイシングテープ１０とダイボンドフィルム２０とを含む積層構造を有し、半導体装置の製造においてダイボンドフィルム付き半導体チップを得る過程でのエキスパンド工程に使用することのできるものである。また、ダイシングダイボンドフィルムＸは、半導体装置の製造過程における加工対象の半導体ウエハに対応するサイズの例えば円盤形状を有する。
【００１９】
ダイシングテープ１０は、基材１１と粘着剤層１２とを含む積層構造を有し、幅２０ｍｍのダイシングテープ試験片について初期チャック間距離１００ｍｍで行われる引張試験において、５〜３０％の範囲の少なくとも一部の歪み値で１５〜３２ＭＰａの範囲内の引張応力を示し得る。５〜３０％の範囲の少なくとも一部の歪み値には、５〜３０％の範囲内にある一つの歪み値を含む。
【００２０】
ダイシングテープ１０の基材１１は、ダイシングテープ１０ないしダイシングダイボンドフィルムＸにおいて支持体として機能する要素である。基材１１は、例えばプラスチック基材（特にプラスチックフィルム）を好適に用いることができる。当該プラスチック基材の構成材料としては、例えば、ポリ塩化ビニル、ポリ塩化ビニリデン、ポリオレフィン、ポリエステル、ポリウレタン、ポリカーボネート、ポリエーテルエーテルケトン、ポリイミド、ポリエーテルイミド、ポリアミド、全芳香族ポリアミド、ポリフェニルスルフィド、アラミド、フッ素樹脂、セルロース系樹脂、およびシリコーン樹脂が挙げられる。ポリオレフィンとしては、例えば、低密度ポリエチレン、直鎖状低密度ポリエチレン、中密度ポリエチレン、高密度ポリエチレン、超低密度ポリエチレン、ランダム共重合ポリプロピレン、ブロック共重合ポリプロピレン、ホモポリプロレン、ポリブテン、ポリメチルペンテン、エチレン−酢酸ビニル共重合体、アイオノマー樹脂、エチレン−(メタ)アクリル酸共重合体、エチレン−(メタ)アクリル酸エステル共重合体、エチレン−ブテン共重合体、およびエチレン−ヘキセン共重合体が挙げられる。ポリエステルとしては、例えば、ポリエチレンテレフタレート（ＰＥＴ）、ポリエチレンナフタレート、およびポリブチレンテレフタレート（ＰＢＴ）が挙げられる。基材１１は、一種類の材料からなってもよし、二種類以上の材料からなってもよい。基材１１は、単層構造を有してもよいし、多層構造を有してもよい。基材１１上の粘着剤層１２が後述のように紫外線硬化型である場合、基材１１は紫外線透過性を有するのが好ましい。また、基材１１がプラスチックフィルムよりなる場合、無延伸フィルムであってもよいし、一軸延伸フィルムであってもよいし、二軸延伸フィルムであってもよい。
【００２１】
ダイシングダイボンドフィルムＸの使用に際してダイシングテープ１０ないし基材１１を例えば部分的な加熱によって収縮させる場合には、基材１１は熱収縮性を有するのが好ましい。また、基材１１がプラスチックフィルムよりなる場合、ダイシングテープ１０ないし基材１１について等方的な熱収縮性を実現するうえでは、基材１１は二軸延伸フィルムであるのが好ましい。ダイシングテープ１０ないし基材１１は、加熱温度１００℃および加熱処理時間６０秒の条件で行われる加熱処理試験による熱収縮率が好ましくは２〜３０％、より好ましくは２〜２５％、より好ましくは３〜２０％、より好ましくは５〜２０％である。当該熱収縮率は、いわゆるＭＤ方向の熱収縮率およびいわゆるＴＤ方向の熱収縮率の少なくとも一方の熱収縮率をいうものとする。
【００２２】
基材１１における粘着剤層１２側の表面は、粘着剤層１２との密着性を高めるための処理が施されていてもよい。そのような処理としては、例えば、コロナ放電処理、プラズマ処理、サンドマット加工処理、オゾン暴露処理、火炎暴露処理、高圧電撃暴露処理、およびイオン化放射線処理などの物理的処理、クロム酸処理などの化学的処理、並びに、下塗り処理が挙げられる。
【００２３】
基材１１の厚さは、ダイシングテープ１０ないしダイシングダイボンドフィルムＸにおける支持体として基材１１が機能するための強度を確保するという観点からは、好ましくは４０μｍ以上、より好ましくは５０μｍ以上、より好ましくは５５μｍ以上、より好ましくは６０μｍ以上である。また、ダイシングテープ１０ないしダイシングダイボンドフィルムＸにおいて適度な可撓性を実現するという観点からは、基材１１の厚さは、好ましくは２００μｍ以下、より好ましくは１８０μｍ以下、より好ましくは１５０μｍ以下である。
【００２４】
ダイシングテープ１０の粘着剤層１２は、粘着剤を含有する。粘着剤は、放射線照射や加熱など外部からの作用によって意図的に粘着力を低減させることが可能な粘着剤（粘着力低減型粘着剤）であってもよいし、外部からの作用によっては粘着力がほとんど又は全く低減しない粘着剤（粘着力非低減型粘着剤）であってもよく、ダイシングダイボンドフィルムＸを使用して個片化される半導体チップの個片化の手法や条件などに応じて適宜に選択することができる。
【００２５】
粘着剤層１２中の粘着剤として粘着力低減型粘着剤を用いる場合、ダイシングダイボンドフィルムＸの製造過程や使用過程において、粘着剤層１２が相対的に高い粘着力を示す状態と相対的に低い粘着力を示す状態とを、使い分けることが可能となる。例えば、ダイシングダイボンドフィルムＸの製造過程でダイシングテープ１０の粘着剤層１２にダイボンドフィルム２０を貼り合わせる時や、ダイシングダイボンドフィルムＸが所定のウエハダイシング工程に使用される時には、粘着剤層１２が相対的に高い粘着力を示す状態を利用して粘着剤層１２からのダイボンドフィルム２０など被着体の浮きや剥離を抑制・防止することが可能となる一方で、それより後、ダイシングダイボンドフィルムＸのダイシングテープ１０からダイボンドフィルム付き半導体チップをピックアップするためのピックアップ工程では、粘着剤層１２の粘着力を低減させたうえで、粘着剤層１２からダイボンドフィルム付き半導体チップを適切にピックアップすることが可能となる。
【００２６】
このような粘着力低減型粘着剤としては、例えば、放射線硬化型粘着剤（放射線硬化性を有する粘着剤）や加熱発泡型粘着剤などが挙げられる。本実施形態の粘着剤層１２においては、一種類の粘着力低減型粘着剤が用いられてもよいし、二種類以上の粘着力低減型粘着剤が用いられてもよい。また、粘着剤層１２の全体が粘着力低減型粘着剤から形成されてもよいし、粘着剤層１２の一部が粘着力低減型粘着剤から形成されてもよい。例えば、粘着剤層１２が単層構造を有する場合、粘着剤層１２の全体が粘着力低減型粘着剤から形成されてもよいし、粘着剤層１２における所定の部位（例えば、ウエハの貼着対象領域である中央領域）が粘着力低減型粘着剤から形成され、他の部位（例えば、ウエハリングの貼着対象領域であって、中央領域の外側にある領域）が粘着力非低減型粘着剤から形成されてもよい。また、粘着剤層１２が積層構造を有する場合、積層構造をなす全ての層が粘着力低減型粘着剤から形成されてもよいし、積層構造中の一部の層が粘着力低減型粘着剤から形成されてもよい。
【００２７】
粘着剤層１２における放射線硬化型粘着剤としては、例えば、電子線、紫外線、α線、β線、γ線、またはＸ線の照射により硬化するタイプの粘着剤を用いることができ、紫外線照射によって硬化するタイプの粘着剤（紫外線硬化型粘着剤）を特に好適に用いることができる。
【００２８】
粘着剤層１２における放射線硬化型粘着剤としては、例えば、アクリル系粘着剤たるアクリル系ポリマーなどのベースポリマーと、放射線重合性の炭素−炭素二重結合等の官能基を有する放射線重合性のモノマー成分やオリゴマー成分とを含有する、添加型の放射線硬化型粘着剤が挙げられる。
【００２９】
上記のアクリル系ポリマーは、好ましくは、アクリル酸エステルおよび／またはメタクリル酸エステルに由来するモノマーユニットを質量割合で最も多い主たるモノマーユニットとして含む。以下では、「(メタ)アクリル」をもって、「アクリル」および／または「メタクリル」を表す。
【００３０】
アクリル系ポリマーのモノマーユニットをなすための(メタ)アクリル酸エステルとしては、例えば、(メタ)アクリル酸アルキルエステル、(メタ)アクリル酸シクロアルキルエステル、(メタ)アクリル酸アリールエステルなどの炭化水素基含有(メタ)アクリル酸エステルが挙げられる。(メタ)アクリル酸アルキルエステルとしては、例えば、(メタ)アクリル酸のメチルエステル、エチルエステル、プロピルエステル、イソプロピルエステル、ブチルエステル、イソブチルエステル、ｓ-ブチルエステル、ｔ-ブチルエステル、ペンチルエステル、イソペンチルエステル、ヘキシルエステル、ヘプチルエステル、オクチルエステル、２-エチルヘキシルエステル、イソオクチルエステル、ノニルエステル、デシルエステル、イソデシルエステル、ウンデシルエステル、ドデシルエステル、トリデシルエステル、テトラデシルエステル、ヘキサデシルエステル、オクタデシルエステル、およびエイコシルエステルが挙げられる。(メタ)アクリル酸シクロアルキルエステルとしては、例えば、(メタ)アクリル酸のシクロペンチルエステルおよびシクロヘキシルエステルが挙げられる。(メタ)アクリル酸アリールエステルとしては、例えば、(メタ)アクリル酸フェニルおよび(メタ)アクリル酸ベンジルが挙げられる。アクリル系ポリマーのための主モノマーとしての(メタ)アクリル酸エステルとしては、一種類の(メタ)アクリル酸エステルを用いてもよいし、二種類以上の(メタ)アクリル酸エステルを用いてもよい。(メタ)アクリル酸エステルに依る粘着性等の基本特性を粘着剤層１２にて適切に発現させるうえでは、アクリル系ポリマーを形成するための全モノマー成分における主モノマーとしての(メタ)アクリル酸エステルの割合は、好ましくは４０質量％以上、より好ましくは６０質量％以上である。
【００３１】
アクリル系ポリマーは、その凝集力や耐熱性などを改質するために、(メタ)アクリル酸エステルと共重合可能な他のモノマーに由来するモノマーユニットを含んでいてもよい。そのようなモノマー成分としては、例えば、カルボキシ基含有モノマー、酸無水物モノマー、ヒドロキシ基含有モノマー、グリシジル基含有モノマー、スルホン酸基含有モノマー、リン酸基含有モノマー、アクリルアミド、およびアクリロニトリルなどの官能基含有モノマー等が挙げられる。カルボキシ基含有モノマーとしては、例えば、アクリル酸、メタクリル酸、カルボキシエチル(メタ)アクリレート、カルボキシペンチル(メタ)アクリレート、イタコン酸、マレイン酸、フマル酸、およびクロトン酸が挙げられる。酸無水物モノマーとしては、例えば、無水マレイン酸および無水イタコン酸が挙げられる。ヒドロキシ基含有モノマーとしては、例えば、(メタ)アクリル酸２-ヒドロキシエチル、(メタ)アクリル酸２-ヒドロキシプロピル、(メタ)アクリル酸４-ヒドロキシブチル、(メタ)アクリル酸６-ヒドロキシヘキシル、(メタ)アクリル酸８-ヒドロキシオクチル、(メタ)アクリル酸１０-ヒドロキシデシル、(メタ)アクリル酸１２-ヒドロキシラウリル、および(４-ヒドロキシメチルシクロヘキシル)メチル(メタ)アクリレートが挙げられる。グリシジル基含有モノマーとしては、例えば、(メタ)アクリル酸グリシジルおよび(メタ)アクリル酸メチルグリシジルが挙げられる。スルホン酸基含有モノマーとしては、例えば、スチレンスルホン酸、アリルスルホン酸、２-(メタ)アクリルアミド-２-メチルプロパンスルホン酸、(メタ)アクリルアミドプロパンスルホン酸、スルホプロピル(メタ)アクリレート、および(メタ)アクリロイルオキシナフタレンスルホン酸が挙げられる。リン酸基含有モノマーとしては、例えば、２-ヒドロキシエチルアクリロイルホスフェートが挙げられる。アクリル系ポリマーのための当該他のモノマーとしては、一種類のモノマーを用いてもよいし、二種類以上のモノマーを用いてもよい。(メタ)アクリル酸エステルに依る粘着性等の基本特性を粘着剤層１２にて適切に発現させるうえでは、アクリル系ポリマーを形成するための全モノマー成分における当該他のモノマー成分の割合は、好ましくは６０質量％以下、より好ましくは４０質量％以下である。
【００３２】
アクリル系ポリマーは、そのポリマー骨格中に架橋構造を形成するために、主モノマーとしての(メタ)アクリル酸エステルなどのモノマー成分と共重合可能な多官能性モノマーに由来するモノマーユニットを含んでいてもよい。そのような多官能性モノマーとして、例えば、ヘキサンジオールジ(メタ)アクリレート、(ポリ)エチレングリコールジ(メタ)アクリレート、(ポリ)プロピレングリコールジ(メタ)アクリレート、ネオペンチルグリコールジ(メタ)アクリレート、ペンタエリスリトールジ(メタ)アクリレート、トリメチロールプロパントリ(メタ)アクリレート、ペンタエリスリトールトリ(メタ)アクリレート、ジペンタエリスリトールヘキサ(メタ)アクリレート、エポキシ(メタ)アクリレート（即ちポリグリシジル(メタ)アクリレート）、ポリエステル(メタ)アクリレート、およびウレタン(メタ)アクリレートが挙げられる。アクリル系ポリマーのための多官能性モノマーとしては、一種類の多官能性モノマーを用いてもよいし、二種類以上の多官能性モノマーを用いてもよい。アクリル系ポリマーを形成するための全モノマー成分における多官能性モノマーの割合は、(メタ)アクリル酸エステルに依る粘着性等の基本特性を粘着剤層１２にて適切に発現させるうえでは、好ましくは４０質量％以下、より好ましくは３０質量％以下である。
【００３３】
アクリル系ポリマーは、それを形成するための原料モノマーを重合して得ることができる。重合手法としては、例えば、溶液重合、乳化重合、塊状重合、および懸濁重合が挙げられる。ダイシングテープ１０ないしダイシングダイボンドフィルムＸの使用される半導体装置製造方法における高度の清浄性の観点からは、ダイシングテープ１０ないしダイシングダイボンドフィルムＸにおける粘着剤層１２中の低分子量物質は少ない方が好ましいところ、アクリル系ポリマーの数平均分子量は、好ましくは１０万以上、より好ましくは２０万〜３００万である。
【００３４】
粘着剤層１２ないしそれをなすための粘着剤は、アクリル系ポリマーなどベースポリマーの数平均分子量を高めるために例えば、外部架橋剤を含有してもよい。アクリル系ポリマーなどベースポリマーと反応して架橋構造を形成するための外部架橋剤としては、ポリイソシアネート化合物、エポキシ化合物、ポリオール化合物（ポリフェノール系化合物など）、アジリジン化合物、およびメラミン系架橋剤が挙げられる。粘着剤層１２ないしそれをなすための粘着剤における外部架橋剤の含有量は、ベースポリマー１００質量部に対して、好ましくは５質量部以下、より好ましくは０.１〜５質量部である。
【００３５】
放射線硬化型粘着剤をなすための上記の放射線重合性モノマー成分としては、例えば、ウレタン(メタ)アクリレート、トリメチロールプロパントリ(メタ)アクリレート、ペンタエリスリトールトリ(メタ)アクリレート、ペンタエリスリトールテトラ(メタ)アクリレート、ジペンタエリスリトールモノヒドロキシペンタ(メタ)アクリレート、ジペンタエリスリトールヘキサ(メタ)アクリレート、および１,４-ブタンジオールジ(メタ)アクリレートが挙げられる。放射線硬化型粘着剤をなすための上記の放射線重合性オリゴマー成分としては、例えば、ウレタン系、ポリエーテル系、ポリエステル系、ポリカーボネート系、ポリブタジエン系など種々のオリゴマーが挙げられ、分子量１００〜３００００程度のものが適当である。放射線硬化型粘着剤中の放射線重合性のモノマー成分やオリゴマー成分の総含有量は、形成される粘着剤層１２の粘着力を適切に低下させ得る範囲で決定され、アクリル系ポリマーなどのベースポリマー１００質量部に対して、例えば５〜５００質量部であり、好ましくは４０〜１５０質量部である。また、添加型の放射線硬化型粘着剤としては、例えば特開昭６０−１９６９５６号公報に開示のものを用いてもよい。
【００３６】
粘着剤層１２における放射線硬化型粘着剤としては、例えば、放射線重合性の炭素−炭素二重結合等の官能基をポリマー側鎖や、ポリマー主鎖中、ポリマー主鎖末端に有するベースポリマーを含有する内在型の放射線硬化型粘着剤も挙げられる。このような内在型の放射線硬化型粘着剤は、形成される粘着剤層１２内での低分子量成分の移動に起因する粘着特性の意図しない経時的変化を抑制するうえで好適である。
【００３７】
内在型の放射線硬化型粘着剤に含有されるベースポリマーとしては、アクリル系ポリマーを基本骨格とするものが好ましい。そのような基本骨格をなすアクリル系ポリマーとしては、上述のアクリル系ポリマーを採用することができる。アクリル系ポリマーへの放射線重合性の炭素−炭素二重結合の導入手法としては、例えば、所定の官能基（第１の官能基）を有するモノマーを含む原料モノマーを共重合させてアクリル系ポリマーを得た後、第１の官能基との間で反応を生じて結合しうる所定の官能基（第２の官能基）と放射線重合性炭素−炭素二重結合とを有する化合物を、炭素−炭素二重結合の放射線重合性を維持したままアクリル系ポリマーに対して縮合反応または付加反応させる方法が、挙げられる。
【００３８】
第１の官能基と第２の官能基の組み合わせとしては、例えば、カルボキシ基とエポキシ基、エポキシ基とカルボキシ基、カルボキシ基とアジリジル基、アジリジル基とカルボキシ基、ヒドロキシ基とイソシアネート基、イソシアネート基とヒドロキシ基が挙げられる。これら組み合わせのうち、反応追跡の容易さの観点からは、ヒドロキシ基とイソシアネート基の組み合わせや、イソシアネート基とヒドロキシ基の組み合わせが、好適である。また、反応性の高いイソシアネート基を有するポリマーを作製するのは技術的難易度が高いところ、アクリル系ポリマーの作製または入手のしやすさの観点からは、アクリル系ポリマー側の上記第１の官能基がヒドロキシ基であり且つ上記第２の官能基がイソシアネート基である場合が、より好適である。この場合、放射線重合性炭素−炭素二重結合と第２の官能基たるイソシアネート基とを併有するイソシアネート化合物としては、例えば、メタクリロイルイソシアネート、２-メタクリロイルオキシエチルイソシアネート、およびｍ-イソプロペニル-α,α-ジメチルベンジルイソシアネートが挙げられる。また、第１の官能基を伴うアクリル系ポリマーとしては、上記のヒドロキシ基含有モノマーに由来するモノマーユニットを含むものが好適であり、２-ヒドロキシエチルビニルエーテルや、４-ヒドロキシブチルビニルエーテル、ジエチレングルコールモノビニルエーテルなどのエーテル系化合物に由来するモノマーユニットを含むものも好適である。
【００３９】
粘着剤層１２における放射線硬化型粘着剤は、好ましくは光重合開始剤を含有する。光重合開始剤としては、例えば、α-ケトール系化合物、アセトフェノン系化合物、ベンゾインエーテル系化合物、ケタール系化合物、芳香族スルホニルクロリド系化合物、光活性オキシム系化合物、ベンゾフェノン系化合物、チオキサントン系化合物、カンファーキノン、ハロゲン化ケトン、アシルホスフィノキシド、およびアシルホスフォナートが挙げられる。α-ケトール系化合物としては、例えば、４-(２-ヒドロキシエトキシ)フェニル(２-ヒドロキシ-２-プロピル)ケトン、α-ヒドロキシ-α,α'-ジメチルアセトフェノン、２-メチル-２-ヒドロキシプロピオフェノン、および１-ヒドロキシシクロヘキシルフェニルケトンが挙げられる。アセトフェノン系化合物としては、例えば、メトキシアセトフェノン、２,２-ジメトキシ-２-フェニルアセトフェノン、２,２-ジエトキシアセトフェノン、および２-メチル-１-[４-(メチルチオ)-フェニル]-２-モルホリノプロパン-１が挙げられる。ベンゾインエーテル系化合物としては、例えば、ベンゾインエチルエーテル、ベンゾインイソプロピルエーテル、およびアニソインメチルエーテルが挙げられる。ケタール系化合物としては、例えばベンジルジメチルケタールが挙げられる。芳香族スルホニルクロリド系化合物としては、例えば２-ナフタレンスルホニルクロリドが挙げられる。光活性オキシム系化合物としては、例えば、１-フェノン-１,２-プロパンジオン-２-(Ｏ-エトキシカルボニル)オキシムが挙げられる。ベンゾフェノン系化合物としては、例えば、ベンゾフェノン、ベンゾイル安息香酸、および３,３'-ジメチル-４-メトキシベンゾフェノンが挙げられる。チオキサントン系化合物としては、例えば、チオキサントン、２-クロロチオキサントン、２-メチルチオキサントン、２,４-ジメチルチオキサントン、イソプロピルチオキサントン、２,４-ジクロロチオキサントン、２,４-ジエチルチオキサントン、および２,４-ジイソプロピルチオキサントンが挙げられる。粘着剤層１２における放射線硬化型粘着剤中の光重合開始剤の含有量は、アクリル系ポリマーなどのベースポリマー１００質量部に対して例えば０.０５〜２０質量部である。
【００４０】
粘着剤層１２における上記の加熱発泡型粘着剤は、加熱によって発泡や膨張をする成分（発泡剤，熱膨張性微小球など）を含有する粘着剤であるところ、発泡剤としては種々の無機系発泡剤および有機系発泡剤が挙げられ、熱膨張性微小球としては、例えば、加熱によって容易にガス化して膨張する物質が殻内に封入された構成の微小球が挙げられる。無機系発泡剤としては、例えば、炭酸アンモニウム、炭酸水素アンモニウム、炭酸水素ナトリウム、亜硝酸アンモニウム、水素化ホウ素ナトリウム、およびアジド類が挙げられる。有機系発泡剤としては、例えば、トリクロロモノフルオロメタンやジクロロモノフルオロメタンなどの塩フッ化アルカン、アゾビスイソブチロニトリルやアゾジカルボンアミド、バリウムアゾジカルボキシレートなどのアゾ系化合物、パラトルエンスルホニルヒドラジドやジフェニルスルホン-３,３'-ジスルホニルヒドラジド、４,４'-オキシビス(ベンゼンスルホニルヒドラジド)、アリルビス(スルホニルヒドラジド)などのヒドラジン系化合物、ｐ-トルイレンスルホニルセミカルバジドや４,４'-オキシビス(ベンゼンスルホニルセミカルバジド)などのセミカルバジド系化合物、５-モルホリル-１,２,３,４-チアトリアゾールなどのトリアゾール系化合物、並びに、Ｎ,Ｎ'-ジニトロソペンタメチレンテトラミンやＮ,Ｎ'-ジメチル-Ｎ,Ｎ'-ジニトロソテレフタルアミドなどのＮ-ニトロソ系化合物が、挙げられる。上記のような熱膨張性微小球をなすための、加熱によって容易にガス化して膨張する物質としては、例えば、イソブタン、プロパン、およびペンタンが挙げられる。加熱によって容易にガス化して膨張する物質をコアセルべーション法や界面重合法などによって殻形成物質内に封入することによって、熱膨張性微小球を作製することができる。殻形成物質としては、熱溶融性を示す物質や、封入物質の熱膨張の作用によって破裂し得る物質を用いることができる。そのような物質としては、例えば、塩化ビニリデン・アクリロニトリル共重合体、ポリビニルアルコール、ポリビニルブチラール、ポリメチルメタクリレート、ポリアクリロニトリル、ポリ塩化ビニリデン、およびポリスルホンが挙げられる。
【００４１】
上述の粘着力非低減型粘着剤としては、例えば、粘着力低減型粘着剤に関して上述した放射線硬化型粘着剤を予め放射線照射によって硬化させた形態の粘着剤や、感圧型粘着剤などが、挙げられる。本実施形態の粘着剤層１２においては、一種類の粘着力非低減型粘着剤が用いられてもよいし、二種類以上の粘着力非低減型粘着剤が用いられてもよい。また、粘着剤層１２の全体が粘着力非低減型粘着剤から形成されてもよいし、粘着剤層１２の一部が粘着力非低減型粘着剤から形成されてもよい。例えば、粘着剤層１２が単層構造を有する場合、粘着剤層１２の全体が粘着力非低減型粘着剤から形成されてもよいし、粘着剤層１２における所定の部位（例えば、ウエハリングの貼着対象領域であって、ウエハの貼着対象領域の外側にある領域）が粘着力非低減型粘着剤から形成され、他の部位（例えば、ウエハの貼着対象領域である中央領域）が粘着力低減型粘着剤から形成されてもよい。また、粘着剤層１２が積層構造を有する場合、積層構造をなす全ての層が粘着力非低減型粘着剤から形成されてもよいし、積層構造中の一部の層が粘着力非低減型粘着剤から形成されてもよい。
【００４２】
放射線硬化型粘着剤を予め放射線照射によって硬化させた形態の粘着剤（放射線照射済放射線硬化型粘着剤）は、放射線照射によって粘着力が低減されているとしても、含有するポリマー成分に起因する粘着性を示し、ダイシング工程などにおいてダイシングテープ粘着剤層に最低限必要な粘着力を発揮することが可能である。本実施形態においては、放射線照射済放射線硬化型粘着剤を用いる場合、粘着剤層１２の面広がり方向において、粘着剤層１２の全体が放射線照射済放射線硬化型粘着剤から形成されてもよく、粘着剤層１２の一部が放射線照射済放射線硬化型粘着剤から形成され且つ他の部分が放射線未照射の放射線硬化型粘着剤から形成されてもよい。
【００４３】
放射線照射済放射線硬化型粘着剤を粘着剤層１２の少なくとも一部に含むダイシングダイボンドフィルムＸは、例えば次のような過程を経て製造することができる。まず、ダイシングテープ１０の基材１１上に、放射線硬化型粘着剤による粘着剤層（放射線硬化型粘着剤層）を形成する。次に、この放射線硬化型粘着剤層の所定の一部または全体に放射線を照射して、放射線照射済放射線硬化型粘着剤を少なくとも一部に含む粘着剤層１２を形成する。その後、当該粘着剤層１２上に、後述のダイボンドフィルム２０となる接着剤層を形成する。放射線照射済放射線硬化型粘着剤を粘着剤層１２の少なくとも一部に含むダイシングダイボンドフィルムＸは、或いは次のような過程を経て製造することもできる。まず、ダイシングテープ１０の基材１１上に、放射線硬化型粘着剤による粘着剤層（放射線硬化型粘着剤層）を形成する。次に、この放射線硬化型粘着剤層上に後述のダイボンドフィルム２０となる接着剤層を形成する。その後、放射線硬化型粘着剤層の所定の一部または全体に放射線を照射して、放射線照射済放射線硬化型粘着剤を少なくとも一部に含む粘着剤層１２を形成する。
【００４４】
一方、粘着剤層１２における感圧型粘着剤としては、公知乃至慣用の粘着剤を用いることができ、アクリル系ポリマーをベースポリマーとするアクリル系粘着剤やゴム系粘着剤を好適に用いることができる。粘着剤層１２が感圧型粘着剤としてアクリル系粘着剤を含有する場合、当該アクリル系粘着剤のベースポリマーたるアクリル系ポリマーは、好ましくは、(メタ)アクリル酸エステルに由来するモノマーユニットを質量割合で最も多い主たるモノマーユニットとして含む。そのようなアクリル系ポリマーとしては、例えば、放射線硬化型粘着剤に関して上述したアクリル系ポリマーが挙げられる。
【００４５】
粘着剤層１２ないしそれをなすための粘着剤には、上述の各成分に加えて、架橋促進剤、粘着付与剤、老化防止剤、顔料や染料などの着色剤などを、含有してもよい。着色剤は、放射線照射を受けて着色する化合物であってもよい。そのような化合物としては、例えばロイコ染料が挙げられる。
【００４６】
粘着剤層１２の厚さは、好ましくは１〜５０μｍ、より好ましくは２〜３０μｍ、より好ましくは５〜２５μｍである。このような構成は、例えば、粘着剤層１２が放射線硬化型粘着剤を含む場合に当該粘着剤層１２の放射線硬化の前後におけるダイボンドフィルム２０に対する接着力のバランスをとるうえで、好適である。
【００４７】
以上のような基材１１と粘着剤層１２とを含む積層構造を有するダイシングテープ１０は、上述のように、幅２０ｍｍのダイシングテープ試験片について初期チャック間距離１００ｍｍで行われる引張試験において５〜３０％の範囲の少なくとも一部の歪み値で１５〜３２ＭＰａの範囲内の引張応力を示し得るものである。ダイシングテープ１０を備えるダイシングダイボンドフィルムＸがエキスパンド工程に使用される場合に充分な引張り長さを確保するうえでは、ダイシングテープ１０について、前記引張試験において１５〜３２ＭＰａの範囲内の引張応力を示し得る歪み値は、好ましくは６％以上、より好ましくは７％以上、より好ましくは８％以上である。また、ダイシングテープ１０を備えるダイシングダイボンドフィルムＸがエキスパンド工程に使用される場合に必要な引張り長さが過大となるのを回避するうえでは、ダイシングテープ１０について、前記引張試験において１５〜３２ＭＰａの範囲内の引張応力を示し得る歪み値は好ましくは２０％以下、より好ましくは１７％以下、より好ましくは１５％以下、より好ましくは１３％以下である。また、ダイシングテープ１０に関する上記引張試験での引張応力は、上述のように１５〜３２ＭＰａの範囲内にあるところ、好ましくは２０〜３２ＭＰａの範囲内にある。
【００４８】
上記引張試験においては、温度条件が低温であるほど、ダイシングテープ１０ないしその試験片の示す引張応力は大きい傾向にあるところ、当該引張試験での温度条件は、好ましくは−１５℃である。また、上記引張試験での引張速度条件は、好ましくは１０〜１０００ｍｍ／分、より好ましくは１００〜１０００ｍｍ／分の範囲内にある。すなわち、ダイシングテープ１０は、これら測定条件で実施される引張試験において、５〜３０％の範囲の少なくとも一部の歪み値、好ましくは６％以上、より好ましくは７％以上、より好ましくは８％以上であり且つ好ましくは２０％以下、より好ましくは１７％以下、より好ましくは１５％以下、より好ましくは１３％以下の歪み値で、１５〜３２ＭＰａ、より好ましくは２０〜３２ＭＰａの範囲内の引張応力を示し得るものである。
【００４９】
ダイシングテープ１０の−１５℃での弾性率は、好ましくは５００ＭＰａ以上、より好ましくは７００ＭＰａ以上、より好ましくは９００ＭＰａ以上、より好ましくは１０００ＭＰａ以上である。このような構成は、ダイシングテープ１０に関する上記引張試験において５〜３０％の範囲の少なくとも一部の歪み値で１５〜３２ＭＰａの範囲内の引張応力を生じさせるのに適する。
【００５０】
ダイシングダイボンドフィルムＸのダイボンドフィルム２０は、ダイボンディング用の熱硬化性を示す接着剤として機能しうる構成を有する。本実施形態において、ダイボンドフィルム２０をなすための接着剤は、熱硬化性樹脂と例えばバインダー成分としての熱可塑性樹脂とを含む組成を有してもよいし、硬化剤と反応して結合を生じ得る熱硬化性官能基を伴う熱可塑性樹脂を含む組成を有してもよい。ダイボンドフィルム２０をなすための接着剤が、熱硬化性官能基を伴う熱可塑性樹脂を含む組成を有する場合、当該粘着剤は熱硬化性樹脂（エポキシ樹脂など）を含む必要はない。このようなダイボンドフィルム２０は、単層構造を有してもよいし、多層構造を有してもよい。
【００５１】
ダイボンドフィルム２０が、熱硬化性樹脂を熱可塑性樹脂とともに含む場合、当該熱硬化性樹脂としては、例えば、エポキシ樹脂、フェノール樹脂、アミノ樹脂、不飽和ポリエステル樹脂、ポリウレタン樹脂、シリコーン樹脂、および熱硬化性ポリイミド樹脂が挙げられる。ダイボンドフィルム２０をなすうえでは、一種類の熱硬化性樹脂を用いてもよいし、二種類以上の熱硬化性樹脂を用いてもよい。ダイボンディング対象の半導体チップの腐食原因となりうるイオン性不純物等の含有量の少ない傾向にあるという理由から、ダイボンドフィルム２０に含まれる熱硬化性樹脂としてはエポキシ樹脂が好ましい。また、エポキシ樹脂の硬化剤としてはフェノール樹脂が好ましい。
【００５２】
エポキシ樹脂としては、例えば、ビスフェノールＡ型、ビスフェノールＦ型、ビスフェノールＳ型、臭素化ビスフェノールＡ型、水添ビスフェノールＡ型、ビスフェノールＡＦ型、ビフェニル型、ナフタレン型、フルオレン型、フェノールノボラック型、オルソクレゾールノボラック型、トリスヒドロキシフェニルメタン型、テトラフェニロールエタン型、ヒダントイン型、トリスグリシジルイソシアヌレート型、およびグリシジルアミン型のエポキシ樹脂が挙げられる。ノボラック型エポキシ樹脂、ビフェニル型エポキシ樹脂、トリスヒドロキシフェニルメタン型エポキシ樹脂、およびテトラフェニロールエタン型エポキシ樹脂は、硬化剤としてのフェノール樹脂との反応性に富み且つ耐熱性に優れることから、ダイボンドフィルム２０に含まれるエポキシ樹脂として好ましい。
【００５３】
エポキシ樹脂の硬化剤として作用しうるフェノール樹脂としては、例えば、ノボラック型フェノール樹脂、レゾール型フェノール樹脂、および、ポリパラオキシスチレン等のポリオキシスチレンが挙げられる。ノボラック型フェノール樹脂としては、例えば、フェノールノボラック樹脂、フェノールアラルキル樹脂、クレゾールノボラック樹脂、ｔｅｒｔ-ブチルフェノールノボラック樹脂、およびノニルフェノールノボラック樹脂が挙げられる。エポキシ樹脂の硬化剤として作用しうるフェノール樹脂としては、一種類のフェノール樹脂を用いてもよいし、二種類以上のフェノール樹脂を用いてもよい。フェノールノボラック樹脂やフェノールアラルキル樹脂は、ダイボンディング用接着剤としてのエポキシ樹脂の硬化剤として用いられる場合に当該接着剤の接続信頼性を向上させうる傾向にあるので、ダイボンドフィルム２０に含まれるエポキシ樹脂の硬化剤として好ましい。
【００５４】
ダイボンドフィルム２０において、エポキシ樹脂とフェノール樹脂との硬化反応を充分に進行させるという観点からは、フェノール樹脂は、エポキシ樹脂成分中のエポキシ基１当量当たり、当該フェノール樹脂中の水酸基が好ましくは０.５〜２.０当量、より好ましくは０.８〜１.２当量となる量で、含まれる。
【００５５】
ダイボンドフィルム２０に含まれる熱可塑性樹脂としては、例えば、天然ゴム、ブチルゴム、イソプレンゴム、クロロプレンゴム、エチレン−酢酸ビニル共重合体、エチレン−アクリル酸共重合体、エチレン−アクリル酸エステル共重合体、ポリブタジエン樹脂、ポリカーボネート樹脂、熱可塑性ポリイミド樹脂、６-ナイロンや６,６-ナイロン等のポリアミド樹脂、フェノキシ樹脂、アクリル樹脂、ＰＥＴやＰＢＴ等の飽和ポリエステル樹脂、ポリアミドイミド樹脂、およびフッ素樹脂が挙げられる。ダイボンドフィルム２０をなすうえでは、一種類の熱可塑性樹脂を用いてもよいし、二種類以上の熱可塑性樹脂を用いてもよい。ダイボンドフィルム２０に含まれる熱可塑性樹脂としては、イオン性不純物が少なく且つ耐熱性が高いためにダイボンドフィルム２０による接合信頼性を確保しやすいという理由から、アクリル樹脂が好ましい。
【００５６】
ダイボンドフィルム２０に熱可塑性樹脂として含まれるアクリル樹脂は、好ましくは、(メタ)アクリル酸エステルに由来するモノマーユニットを質量割合で最も多い主たるモノマーユニットとして含む。そのような(メタ)アクリル酸エステルとしては、例えば、粘着剤層１２形成用の放射線硬化型粘着剤の一成分たるアクリル系ポリマーに関して上記したのと同様の(メタ)アクリル酸エステルを用いることができる。ダイボンドフィルム２０に熱可塑性樹脂として含まれるアクリル樹脂は、(メタ)アクリル酸エステルと共重合可能な他のモノマーに由来するモノマーユニットを含んでいてもよい。そのような他のモノマー成分としては、例えば、カルボキシ基含有モノマー、酸無水物モノマー、ヒドロキシ基含有モノマー、グリシジル基含有モノマー、スルホン酸基含有モノマー、リン酸基含有モノマー、アクリルアミド、アクリロニトリルなどの官能基含有モノマーや、各種の多官能性モノマーが挙げられ、具体的には、粘着剤層１２形成用の放射線硬化型粘着剤の一成分たるアクリル系ポリマーに関して(メタ)アクリル酸エステルと共重合可能な他のモノマーとして上記したのと同様のものを用いることができる。ダイボンドフィルム２０において高い凝集力を実現するという観点からは、ダイボンドフィルム２０に含まれる当該アクリル樹脂は、好ましくは、(メタ)アクリル酸エステル（特に、アルキル基の炭素数が４以下の(メタ)アクリル酸アルキルエステル）と、カルボキシ基含有モノマーと、窒素原子含有モノマーと、多官能性モノマー（特にポリグリシジル系多官能モノマー）との共重合体であり、より好ましくは、アクリル酸エチルと、アクリル酸ブチルと、アクリル酸と、アクリロニトリルと、ポリグリシジル(メタ)アクリレートとの共重合体である。
【００５７】
ダイボンドフィルム２０における熱硬化性樹脂の含有割合は、ダイボンドフィルム２０において熱硬化型接着剤としての機能を適切に発現させるという観点から、好ましくは５〜６０質量％、より好ましくは１０〜５０質量％である。
【００５８】
ダイボンドフィルム２０が、熱硬化性官能基を伴う熱可塑性樹脂を含む場合、当該熱可塑性樹脂としては、例えば、熱硬化性官能基含有アクリル樹脂を用いることができる。この熱硬化性官能基含有アクリル樹脂をなすためのアクリル樹脂は、好ましくは、(メタ)アクリル酸エステルに由来するモノマーユニットを質量割合で最も多い主たるモノマーユニットとして含む。そのような(メタ)アクリル酸エステルとしては、例えば、粘着剤層１２形成用の放射線硬化型粘着剤の一成分たるアクリル系ポリマーに関して上記したのと同様の(メタ)アクリル酸エステルを用いることができる。一方、熱硬化性官能基含有アクリル樹脂をなすための熱硬化性官能基としては、例えば、グリシジル基、カルボキシ基、ヒドロキシ基、およびイソシアネート基が挙げられる。これらのうち、グリシジル基およびカルボキシ基を好適に用いることができる。すなわち、熱硬化性官能基含有アクリル樹脂としては、グリシジル基含有アクリル樹脂やカルボキシ基含有アクリル樹脂を好適に用いることができる。また、熱硬化性官能基含有アクリル樹脂の硬化剤としては、例えば、粘着剤層１２形成用の放射線硬化型粘着剤の一成分とされる場合のある外部架橋剤として上記したものを用いることができる。熱硬化性官能基含有アクリル樹脂における熱硬化性官能基がグリシジル基である場合には、硬化剤としてポリフェノール系化合物を好適に用いることができ、例えば上記の各種フェノール樹脂を用いることができる。
【００５９】
ダイボンディングのために硬化される前のダイボンドフィルム２０について、ある程度の架橋度を実現するためには、例えば、ダイボンドフィルム２０に含まれる上述の樹脂の分子鎖末端の官能基等と反応して結合しうる多官能性化合物を架橋剤としてダイボンドフィルム形成用樹脂組成物に配合しておくのが好ましい。このような構成は、ダイボンドフィルム２０について、高温下での接着特性を向上させるうえで、また、耐熱性の改善を図るうえで好適である。そのような架橋剤としては、例えばポリイソシアネート化合物が挙げられる。ポリイソシアネート化合物としては、例えば、トリレンジイソシアネート、ジフェニルメタンジイソシアネート、ｐ-フェニレンジイソシアネート、１,５-ナフタレンジイソシアネート、および、多価アルコールとジイソシアネートの付加物が挙げられる。ダイボンドフィルム形成用樹脂組成物における架橋剤の含有量は、当該架橋剤と反応して結合しうる上記官能基を有する樹脂１００質量部に対し、形成されるダイボンドフィルム２０の凝集力向上の観点からは好ましくは０.０５質量部以上であり、形成されるダイボンドフィルム２０の接着力向上の観点からは好ましくは７質量部以下である。また、ダイボンドフィルム２０における架橋剤としては、エポキシ樹脂等の他の多官能性化合物をポリイソシアネート化合物と併用してもよい。
【００６０】
ダイボンドフィルム２０は、フィラーを含有していてもよい。ダイボンドフィルム２０へのフィラーの配合により、ダイボンドフィルム２０の導電性や、熱伝導性、弾性率などの物性を調整することができる。フィラーとしては、無機フィラーおよび有機フィラーが挙げられるところ、特に無機フィラーが好ましい。無機フィラーとしては、例えば、水酸化アルミニウム、水酸化マグネシウム、炭酸カルシウム、炭酸マグネシウム、ケイ酸カルシウム、ケイ酸マグネシウム、酸化カルシウム、酸化マグネシウム、酸化アルミニウム、窒化アルミニウム、ホウ酸アルミニウムウィスカ、窒化ホウ素、結晶質シリカ、非晶質シリカの他、アルミニウム、金、銀、銅、ニッケル等の金属単体や、合金、アモルファスカーボンブラック、グラファイトが挙げられる。フィラーは、球状、針状、フレーク状等の各種形状を有していてもよい。ダイボンドフィルム２０におけるフィラーとしては、一種類のフィラーを用いてもよいし、二種類以上のフィラーを用いてもよい。
【００６１】
ダイボンドフィルム２０がフィラーを含有する場合における当該フィラーの平均粒径は、好ましくは０.００５〜１０μｍ、より好ましくは０.００５〜１μｍである。当該フィラーの平均粒径が０.００５μｍ以上であるという構成は、ダイボンドフィルム２０において、半導体ウエハ等の被着体に対する高い濡れ性や接着性を実現するうえで好適である。当該フィラーの平均粒径が１０μｍ以下であるという構成は、ダイボンドフィルム２０において充分なフィラー添加効果を享受するとともに耐熱性を確保するうえで好適である。フィラーの平均粒径は、例えば、光度式の粒度分布計（商品名「ＬＡ−９１０」，株式会社堀場製作所製）を使用して求めることができる。
【００６２】
接着剤層２０は、必要に応じて他の成分を含んでいてもよい。当該他の成分としては、例えば、難燃剤、シランカップリング剤、およびイオントラップ剤が挙げられる。難燃剤としては、例えば、三酸化アンチモン、五酸化アンチモン、および臭素化エポキシ樹脂が挙げられる。シランカップリング剤としては、例えば、β-(３,４-エポキシシクロヘキシル)エチルトリメトキシシラン、γ-グリシドキシプロピルトリメトキシシラン、およびγ-グリシドキシプロピルメチルジエトキシシランが挙げられる。イオントラップ剤としては、例えば、ハイドロタルサイト類、水酸化ビスマス、含水酸化アンチモン（例えば東亜合成株式会社製の「ＩＸＥ-３００」）、特定構造のリン酸ジルコニウム（例えば東亜合成株式会社製の「ＩＸＥ-１００」）、ケイ酸マグネシウム（例えば協和化学工業株式会社製の「キョーワード６００」）、およびケイ酸アルミニウム（例えば協和化学工業株式会社製の「キョーワード７００」）を挙げることができる。金属イオンとの間で錯体を形成し得る化合物もイオントラップ剤として使用することができる。そのような化合物としては、例えば、トリアゾール系化合物、テトラゾール系化合物、およびビピリジル系化合物が挙げられる。これらのうち、金属イオンとの間で形成される錯体の安定性の観点からはトリアゾール系化合物が好ましい。そのようなトリアゾール系化合物としては、例えば、１,２,３-ベンゾトリアゾール、１-{Ｎ,Ｎ-ビス(２-エチルヘキシル)アミノメチル}ベンゾトリアゾール、カルボキシベンゾトリアゾール、２-(２-ヒドロキシ-５-メチルフェニル)ベンゾトリアゾール、２-(２-ヒドロキシ-３,５-ジ-ｔ-ブチルフェニル)-５-クロロベンゾトリアゾール、２-(２-ヒドロキシ-３-ｔ-ブチル-５-メチルフェニル)-５-クロロベンゾトリアゾール、２-(２-ヒドロキシ-３,５-ジ-ｔ-アミルフェニル)ベンゾトリアゾール、２-(２-ヒドロキシ-５-ｔ-オクチルフェニル)ベンゾトリアゾール、６-(２-ベンゾトリアゾリル)-４-ｔ-オクチル-６'-ｔ-ブチル-４'-メチル-２,２'-メチレンビスフェノール、１-(２',３'-ヒドロキシプロピル)ベンゾトリアゾール、１-(１,２-ジカルボキシジエチル)ベンゾトリアゾール、１-(２-エチルヘキシルアミノメチル)ベンゾトリアゾール、２,４-ジ-ｔ-ペンチル-６-{(Ｈ-ベンゾトリアゾール-１-イル)メチル}フェノール、２-(２-ヒドロキシ-５-ｔ-ブチルフェニル)-２Ｈ-ベンゾトリアゾール、Ｃ７-Ｃ９-アルキル-３-[３-(２Ｈ-ベンゾトリアゾール-２-イル)-５-(１,１-ジメチルエチル)-４-ヒドロキシフェニル]プロピオンエーテル、オクチル-３-[３-ｔ-ブチル-４-ヒドロキシ-５-(５-クロロ-２Ｈ-ベンゾトリアゾール-２-イル)フェニル]プロピオネート、２-エチルヘキシル-３-[３-ｔ-ブチル-４-ヒドロキシ-５-(５-クロロ-２Ｈ-ベンゾトリアゾール-２-イル)フェニル]プロピオネート、２-(２Ｈ-ベンゾトリアゾール-２-イル)-６-(１-メチル-１-フェニルエチル)-４-(１,１,３,３-テトラメチルブチル)フェノール、２-(２Ｈ-ベンゾトリアゾール-２-イル)-４-ｔ-ブチルフェノール、２-(２-ヒドロキシ-５-メチルフェニル)ベンゾトリアゾール、２-(２-ヒドロキシ-５-ｔ-オクチルフェニル)-ベンゾトリアゾール、２-(３-ｔ-ブチル-２-ヒドロキシ-５-メチルフェニル)-５-クロロベンゾトリアゾール、２-(２-ヒドロキシ-３,５-���-ｔ-アミルフェニル)ベンゾトリアゾール、２-(２-ヒドロキシ-３,５-ジ-ｔ-ブチルフェニル)-５-クロロ-ベンゾトリアゾール、２-[２-ヒドロキシ-３,５-ジ(１,１-ジメチルベンジル)フェニル]-２Ｈ-ベンゾトリアゾール、２,２'-メチレンビス[６-(２Ｈ-ベンゾトリアゾール-２-イル)-４-(１,１,３,３-テトラメチルブチル)フェノール]、２-[２-ヒドロキシ-３,５-ビス(α,α-ジメチルベンジル)フェニル]-２Ｈ-ベンゾトリアゾール、および、メチル-３-[３-(２Ｈ-ベンゾトリアゾール-２-イル)-５-ｔ-ブチル-４-ヒドロキシフェニル]プロピオネートが挙げられる。また、キノール化合物や、ヒドロキシアントラキノン化合物、ポリフェノール化合物などの所定の水酸基含有化合物も、イオントラップ剤として使用することができる。そのような水酸基含有化合物としては、具体的には、１,２-ベンゼンジオール、アリザリン、アントラルフィン、タンニン、没食子酸、没食子酸メチル、ピロガロールなどが挙げられる。以上のような他の成分としては、一種類の成分を用いてもよいし、二種類以上の成分を用いてもよい。
【００６３】
ダイボンドフィルム２０の厚さは、例えば１〜２００μｍの範囲にある。当該厚さの上限は、好ましくは１００μｍ、より好ましくは８０μｍである。当該厚さの下限は、好ましくは３μｍ、より好ましくは５μｍである。
【００６４】
以上のような構成を有するダイシングダイボンドフィルムＸは、例えば以下のようにして作製することができる。
【００６５】
ダイシングダイボンドフィルムＸのダイシングテープ１０については、用意した基材１１上に粘着剤層１２を設けることによって作製することができる。例えば樹脂製の基材１１は、カレンダー製膜法、有機溶媒中でのキャスティング法、密閉系でのインフレーション押出法、Ｔダイ押出法、共押出し法、ドライラミネート法などの製膜手法により作製することができる。粘着剤層１２は、粘着剤層１２形成用の粘着剤組成物を調製した後、基材１１上または所定のセパレータ（即ち剥離ライナー）上に当該粘着剤組成物を塗布して粘着剤組成物層を形成し、必要に応じて当該粘着剤組成物層について脱溶媒等する（この時、必要に応じて加熱架橋させる）ことによって、形成することができる。粘着剤組成物の塗布手法としては、例えば、ロール塗工、スクリーン塗工、およびグラビア塗工が挙げられる。粘着剤組成物層の脱溶媒等のための温度は例えば８０〜１５０℃であって時間は例えば０.５〜５分間である。粘着剤層１２がセパレータ上に形成される場合には、当該セパレータを伴う粘着剤層１２を基材１１に貼り合わせる。以上のようにして、ダイシングテープ１０を作製することができる。
【００６６】
ダイシングダイボンドフィルムＸのダイボンドフィルム２０については、ダイボンドフィルム２０形成用の接着剤組成物を調製した後、所定のセパレータ上に当該接着剤組成物を塗布して接着剤組成物層を形成し、必要に応じて当該接着剤組成物層について脱溶媒等することによって、作製することができる。接着剤組成物の塗布手法としては、例えば、ロール塗工、スクリーン塗工、およびグラビア塗工が挙げられる。接着剤組成物層の脱溶媒等のための温度は例えば７０〜１６０℃であって時間は例えば１〜５分間である。
【００６７】
ダイシングダイボンドフィルムＸの作製においては、次に、ダイシングテープ１０の粘着剤層１２側にダイボンドフィルム２０を例えば圧着して貼り合わせる。貼り合わせ温度は、例えば３０〜５０℃であり、好ましくは３５〜４５℃である。貼り合わせ圧力（線圧）は、例えば０.１〜２０ｋｇｆ／ｃｍであり、好ましくは１〜１０ｋｇｆ／ｃｍである。粘着剤層１２が上述のような放射線硬化型粘着剤層である場合にダイボンドフィルム２０の貼り合わせより後に粘着剤層１２に紫外線等の放射線を照射する時には、例えば基材１１の側から粘着剤層１２に放射線照射を行い、その照射量は、例えば５０〜５００ｍＪ／ｃｍ2であり、好ましくは１００〜３００ｍＪ／ｃｍ2である。ダイシングダイボンドフィルムＸにおいて粘着剤層１２の粘着力低減措置としての照射が行われる領域（照射領域Ｒ）は、通常、粘着剤層１２におけるダイボンドフィルム２０貼り合わせ領域内のその周縁部を除く領域である。
【００６８】
以上のようにして、例えば図１に示すダイシングダイボンドフィルムＸを作製することができる。ダイシングダイボンドフィルムＸには、ダイボンドフィルム２０側に、少なくともダイボンドフィルム２０を被覆する形態でセパレータ（図示略）が設けられていてもよい。ダイシングテープ１０の粘着剤層１２よりもダイボンドフィルム２０が小サイズで粘着剤層１２においてダイボンドフィルム２０の貼り合わされていない領域がある場合には例えば、セパレータは、ダイボンドフィルム２０および粘着剤層１２を少なくとも被覆する形態で設けられていてもよい。セパレータは、少なくともダイボンドフィルム２０（例えば、ダイボンドフィルム２０および粘着剤層１２）が露出しないように保護するための要素であり、ダイシングダイボンドフィルムＸを使用する際には当該フィルムから剥がされる。セパレータとしては、例えば、ポリエチレンテレフタレート（ＰＥＴ）フィルム、ポリエチレンフィルム、ポリプロピレンフィルム、フッ素系剥離剤や長鎖アルキルアクリレート系剥離剤等の剥離剤により表面コートされたプラスチックフィルムや紙類などが、挙げられる。
【００６９】
図２から図７は、本発明の一の実施形態に係る半導体装置製造方法を表す。
【００７０】
本半導体装置製造方法においては、まず、図２（ａ）および図２（ｂ）に示すように、半導体ウエハＷに分割溝３０ａが形成される（分割溝形成工程）。半導体ウエハＷは、第１面Ｗａおよび第２面Ｗｂを有する。半導体ウエハＷにおける第１面Ｗａの側には各種の半導体素子（図示略）が既に作り込まれ、且つ、当該半導体素子に必要な配線構造等（図示略）が第１面Ｗａ上に既に形成されている。本工程では、粘着面Ｔ１ａを有するウエハ加工用テープＴ１が半導体ウエハＷの第２面Ｗｂ側に貼り合わされた後、ウエハ加工用テープＴ１に半導体ウエハＷが保持された状態で、半導体ウエハＷの第１面Ｗａ側に所定深さの分割溝３０ａがダイシング装置等の回転ブレードを使用して形成される。分割溝３０ａは、半導体ウエハＷを半導体チップ単位に分離させるための空隙である（図２〜４では分割溝３０ａを模式的に太線で表す）。
【００７１】
次に、図２（ｃ）に示すように、粘着面Ｔ２ａを有するウエハ加工用テープＴ２の、半導体ウエハＷの第１面Ｗａ側への貼り合わせと、半導体ウエハＷからのウエハ加工用テープＴ１の剥離とが、行われる。
【００７２】
次に、図２（ｄ）に示すように、ウエハ加工用テープＴ２に半導体ウエハＷが保持された状態で、半導体ウエハＷが所定の厚さに至るまで第２面Ｗｂからの研削加工によって薄化される（ウエハ薄化工程）。研削加工は、研削砥石を備える研削加工装置を使用して行うことができる。このウエハ薄化工程によって、本実施形態では、複数の半導体チップ３１に個片化可能な半導体ウエハ３０Ａが形成される。半導体ウエハ３０Ａは、具体的には、当該ウエハにおいて複数の半導体チップ３１へと個片化されることとなる部位を第２面Ｗｂ側で連結する部位（連結部）を有する。半導体ウエハ３０Ａにおける連結部の厚さ、即ち、半導体ウエハ３０Ａの第２面Ｗｂと分割溝３０ａの第２面Ｗｂ側先端との間の距離は、例えば１〜３０μｍであり、好ましくは３〜２０μｍである。
【００７３】
次に、図３（ａ）に示すように、ウエハ加工用テープＴ２に保持された半導体ウエハ３０ＡがダイシングダイボンドフィルムＸのダイボンドフィルム２０に対して貼り合わせられる。この後、図３（ｂ）に示すように、半導体ウエハ３０Ａからウエハ加工用テープＴ２が剥がされる。ダイシングダイボンドフィルムＸにおける粘着剤層１２が放射線硬化型粘着剤層である場合には、ダイシングダイボンドフィルムＸの製造過程での上述の放射線照射に代えて、半導体ウエハ３０Ａのダイボンドフィルム２０への貼り合わせの後に、基材１１の側から粘着剤層１２に対して紫外線等の放射線を照射してもよい。照射量は、例えば５０〜５００ｍＪ／ｃｍ2であり、好ましくは１００〜３００ｍＪ／ｃｍ2である。ダイシングダイボンドフィルムＸにおいて粘着剤層１２の粘着力低減措置としての照射が行われる領域（図１に示す照射領域Ｒ）は、例えば、粘着剤層１２におけるダイボンドフィルム２０貼り合わせ領域内のその周縁部を除く領域である。
【００７４】
次に、ダイシングダイボンドフィルムＸにおけるダイシングテープ１０の粘着剤層１２上にリングフレーム４１が貼り付けられた後、図４（ａ）に示すように、半導体ウエハ３０Ａを伴う当該ダイシングダイボンドフィルムＸがエキスパンド装置の保持具４２に固定される。
【００７５】
次に、相対的に低温の条件下での第１エキスパンド工程（クールエキスパンド工程）が、図４（ｂ）に示すように行われ、半導体ウエハ３０Ａが複数の半導体チップ３１へと個片化されるとともに、ダイシングダイボンドフィルムＸのダイボンドフィルム２０が小片のダイボンドフィルム２１に割断されて、ダイボンドフィルム付き半導体チップ３１が得られる。本工程では、エキスパンド装置の備える中空円柱形状の突き上げ部材４３が、ダイシングダイボンドフィルムＸの図中下側においてダイシングテープ１０に当接して上昇され、半導体ウエハ３０Ａの貼り合わされたダイシングダイボンドフィルムＸのダイシングテープ１０が、半導体ウエハ３０Ａの径方向および周方向を含む二次元方向に引き伸ばされるようにエキスパンドされる。このエキスパンドは、ダイシングテープ１０において１５〜３２ＭＰａ、好ましくは２０〜３２ＭＰａの範囲内の引張応力が生ずる条件で行われる。クールエキスパンド工程における温度条件は、例えば０℃以下であり、好ましくは−２０〜−５℃、より好ましくは−１５〜−５℃、より好ましくは−１５℃である。クールエキスパンド工程におけるエキスパンド速度（突き上げ部材４３が上昇する速度）は、好ましくは０.１〜１００ｍｍ／秒である。また、クールエキスパンド工程におけるエキスパンド量は、好ましくは３〜１６ｍｍである。
【００７６】
本工程では、半導体ウエハ３０Ａにおいて薄肉で割れやすい部位に割断が生じて半導体チップ３１への個片化が生じる。これとともに、本工程では、エキスパンドされるダイシングテープ１０の粘着剤層１２に密着しているダイボンドフィルム２０において各半導体チップ３１が密着している各領域では変形が抑制される一方で、半導体チップ３１間の分割溝に対向する箇所には、そのような変形抑制作用の生じない状態で、ダイシングテープ１０に生ずる引張応力が作用する。その結果、ダイボンドフィルム２０において半導体チップ３１間の分割溝に対向する箇所が割断されることとなる。本工程の後、図４（ｃ）に示すように、突き上げ部材４３が下降されて、ダイシングテープ１０におけるエキスパンド状態が解除される。
【００７７】
次に、相対的に高温の条件下での第２エキスパンド工程が、図５（ａ）に示すように行われ、ダイボンドフィルム付き半導体チップ３１間の距離（離間距離）が広げられる。本工程では、エキスパンド装置の備える中空円柱形状の突き上げ部材４３が再び上昇され、ダイシングダイボンドフィルムＸのダイシングテープ１０がエキスパンドされる。第２エキスパンド工程における温度条件は、例えば１０℃以上であり、好ましくは１５〜３０℃である。第２エキスパンド工程におけるエキスパンド速度（突き上げ部材４３が上昇する速度）は、例えば０.１〜１０ｍｍ／秒であり、好ましくは０.３〜１ｍｍ／秒である。また、第２エキスパンド工程におけるエキスパンド量は、例えば３〜１６ｍｍである。後記のピックアップ工程にてダイシングテープ１０からダイボンドフィルム付き半導体チップ３１を適切にピックアップ可能な程度に、本工程ではダイボンドフィルム付き半導体チップ３１の離間距離が広げられる。本工程の後、図５（ｂ）に示すように、突き上げ部材４３が下降されて、ダイシングテープ１０におけるエキスパンド状態が解除される。エキスパンド状態解除後にダイシングテープ１０上のダイボンドフィルム付き半導体チップ３１の離間距離が狭まることを抑制するうえでは、エキスパンド状態を解除するより前に、ダイシングテープ１０における半導体チップ３１保持領域より外側の部分を加熱して収縮させるのが好ましい。
【００７８】
次に、ダイボンドフィルム付き半導体チップ３１を伴うダイシングテープ１０における半導体チップ３１側を水などの洗浄液を使用して洗浄するクリーニング工程を必要に応じて経た後、図６に示すように、ダイボンドフィルム付き半導体チップ３１をダイシングテープ１０からピックアップする（ピックアップ工程）。例えば、ピックアップ対象のダイボンドフィルム付き半導体チップ３１について、ダイシングテープ１０の図中下側においてピックアップ機構のピン部材４４を上昇させてダイシングテープ１０を介して突き上げた後、吸着治具４５によって吸着保持する。ピックアップ工程において、ピン部材４４の突き上げ速度は例えば１〜１００ｍｍ／秒であり、ピン部材４４の突き上げ量は例えば５０〜３０００μｍである。
【００７９】
次に、図７（ａ）に示すように、ピックアップされたダイボンドフィルム付き半導体チップ３１が、所定の被着体５１に対してダイボンドフィルム２１を介して仮固着される。被着体５１としては、例えば、リードフレーム、ＴＡＢ（Tape Automated Bonding）フィルム、配線基板、および、別途作製した半導体チップが挙げられる。ダイボンドフィルム２１の仮固着時における２５℃での剪断接着力は、被着体５１に対して好ましくは０.２ＭＰａ以上、より好ましくは０.２〜１０ＭＰａである。ダイボンドフィルム２１の当該剪断接着力が０.２ＭＰａ以上であるという構成は、後記のワイヤーボンディング工程において、超音波振動や加熱によってダイボンドフィルム２１と半導体チップ３１または被着体５１との接着面でずり変形が生じるのを抑制して適切にワイヤーボンディングを行うのに好適である。また、ダイボンドフィルム２１の仮固着時における１７５℃での剪断接着力は、被着体５１に対して好ましくは０.０１ＭＰａ以上、より好ましくは０.０１〜５ＭＰａである。
【００８０】
次に、図７（ｂ）に示すように、半導体チップ３１の電極パッド（図示略）と被着体５１の有する端子部（図示略）とをボンディングワイヤー５２を介して電気的に接続する（ワイヤーボンディング工程）。半導体チップ３１の電極パッドや被着体５１の端子部とボンディングワイヤー５２との結線は、加熱を伴う超音波溶接によって実現され、ダイボンドフィルム２１を熱硬化させないように行われる。ボンディングワイヤー５２としては、例えば金線、アルミニウム線、または銅線を用いることができる。ワイヤーボンディングにおけるワイヤー加熱温度は、例えば８０〜２５０℃であり、好ましくは８０〜２２０℃である。また、その加熱時間は数秒〜数分間である。
【００８１】
次に、図７（ｃ）に示すように、被着体５１上の半導体チップ３１やボンディングワイヤー５２を保護するための封止樹脂５３によって半導体チップ３１を封止する（封止工程）。本工程では、ダイボンドフィルム２１の熱硬化が進む。本工程では、例えば、金型を使用して行うトランスファーモールド技術によって封止樹脂５３が形成される。封止樹脂５３の構成材料としては、例えばエポキシ系樹脂を用いることができる。本工程において、封止樹脂５３を形成するための加熱温度は例えば１６５〜１８５℃であり、加熱時間は例えば６０秒〜数分間である。本工程（封止工程）で封止樹脂５３の硬化が充分には進行しない場合には、本工程の後に封止樹脂５３を完全に硬化させるための後硬化工程が行われる。封止工程においてダイボンドフィルム２１が完全に熱硬化しない場合であっても、後硬化工程において封止樹脂５３と共にダイボンドフィルム２１の完全な熱硬化が可能となる。後硬化工程において、加熱温度は例えば１６５〜１８５℃であり、加熱時間は例えば０.５〜８時間である。
【００８２】
以上のようにして、半導体装置を製造することができる。
【００８３】
本実施形態では、上述のように、ダイボンドフィルム付き半導体チップ３１が被着体５１に仮固着された後、ダイボンドフィルム２１が完全な熱硬化に至ることなくワイヤーボンディング工程が行われる。このような構成に代えて、本発明では、ダイボンドフィルム付き半導体チップ３１が被着体５１に仮固着された後、ダイボンドフィルム２１が熱硬化されてからワイヤーボンディング工程が行われてもよい。
【００８４】
本発明に係る半導体装置製造方法おいては、図２（ｄ）を参照して上述したウエハ薄化工程に代えて、図８に示すウエハ薄化工程を行ってもよい。図２（ｃ）を参照して上述した過程を経た後、図８に示すウエハ薄化工程では、ウエハ加工用テープＴ２に半導体ウエハＷが保持された状態で、当該ウエハが所定の厚さに至るまで第２面Ｗｂからの研削加工によって薄化されて、複数の半導体チップ３１を含んでウエハ加工用テープＴ２に保持された半導体ウエハ分割体３０Ｂが形成される。本工程では、分割溝３０ａそれ自体が第２面Ｗｂ側に露出するまでウエハを研削する手法（第１の手法）を採用してもよいし、第２面Ｗｂ側から分割溝３０ａに至るより前までウエハを研削し、その後、回転砥石からウエハへの押圧力の作用により分割溝３０ａと第２面Ｗｂとの間にクラックを生じさせて半導体ウエハ分割体３０Ｂを形成する手法（第２の手法）を採用してもよい。採用される手法に応じて、図２（ａ）および図２（ｂ）を参照して上述したように形成される分割溝３０ａの、第１面Ｗａからの深さは、適宜に決定される。図８では、第１の手法を経た分割溝３０ａ、または、第２の手法を経た分割溝３０ａおよびこれに連なるクラックについて、模式的に太線で表す。本発明では、このようにして作製される半導体ウエハ分割体３０Ｂが半導体ウエハ３０Ａの代わりにダイシングダイボンドフィルムＸに貼り合わされたうえで、図３から図７を参照して上述した各工程が行われてもよい。
【００８５】
図９（ａ）および図９（ｂ）は、半導体ウエハ分割体３０ＢがダイシングダイボンドフィルムＸに貼り合わされた後に行われる第１エキスパンド工程（クールエキスパンド工程）を表す。本工程では、エキスパンド装置の備える中空円柱形状の突き上げ部材４３が、ダイシングダイボンドフィルムＸの図中下側においてダイシングテープ１０に当接して上昇され、半導体ウエハ分割体３０Ｂの貼り合わされたダイシングダイボンドフィルムＸのダイシングテープ１０が、半導体ウエハ分割体３０Ｂの径方向および周方向を含む二次元方向に引き伸ばされるようにエキスパンドされる。このエキスパンドは、ダイシングテープ１０において１５〜３２ＭＰａ、好ましくは２０〜３２ＭＰａの範囲内の引張応力が生ずる条件で行われる。本工程における温度条件は、例えば０℃以下であり、好ましくは−２０〜−５℃、より好ましくは−１５〜−５℃、より好ましくは−１５℃である。本工程におけるエキスパンド速度（突き上げ部材４３が上昇する速度）は、好ましくは１〜５００ｍｍ／秒である。また、本工程におけるエキスパンド量は、好ましくは１〜１０ｍｍである。このようなクールエキスパンド工程により、ダイシングダイボンドフィルムＸのダイボンドフィルム２０が小片のダイボンドフィルム２１に割断されてダイボンドフィルム付き半導体チップ３１が得られる。具体的に、本工程では、エキスパンドされるダイシングテープ１０の粘着剤層１２に密着しているダイボンドフィルム２０において、半導体ウエハ分割体３０Ｂの各半導体チップ３１が密着している各領域では変形が抑制される一方で、半導体チップ３１間の分割溝３０ａに対向する箇所には、そのような変形抑制作用の生じない状態で、ダイシングテープ１０に生ずる引張応力が作用する。その結果、ダイボンドフィルム２０において半導体チップ３１間の分割溝３０ａに対向する箇所が割断されることとなる。
【００８６】
本発明に係る半導体装置製造方法おいては、半導体ウエハ３０Ａまたは半導体ウエハ分割体３０ＢがダイシングダイボンドフィルムＸに貼り合わされるという上述の構成に代えて、以下のようにして作製される半導体ウエハ３０ＣがダイシングダイボンドフィルムＸに貼り合わされてもよい。
【００８７】
図１０（ａ）および図１０（ｂ）に示すように、まず、半導体ウエハＷに改質領域３０ｂが形成される。半導体ウエハＷは、第１面Ｗａおよび第２面Ｗｂを有する。半導体ウエハＷにおける第１面Ｗａの側には各種の半導体素子（図示略）が既に作り込まれ、且つ、当該半導体素子に必要な配線構造等（図示略）が第１面Ｗａ上に既に形成されている。本工程では、粘着面Ｔ３ａを有するウエハ加工用テープＴ３が半導体ウエハＷの第１面Ｗａ側に貼り合わされた後、ウエハ加工用テープＴ３に半導体ウエハＷが保持された状態で、ウエハ内部に集光点の合わせられたレーザー光がウエハ加工用テープＴ３とは反対の側から半導体ウエハＷに対してその分割予定ラインに沿って照射され、多光子吸収によるアブレーションに因って半導体ウエハＷ内に改質領域３０ｂが形成される。改質領域３０ｂは、半導体ウエハＷを半導体チップ単位に分離させるための脆弱化領域である。半導体ウエハにおいてレーザー光照射によって分割予定ライン上に改質領域３０ｂを形成する方法については、例えば特開２００２−１９２３７０号公報に詳述されているところ、本実施形態におけるレーザー光照射条件は、例えば以下の条件の範囲内で適宜に調整される。
＜レーザー光照射条件＞
（Ａ）レーザー光
レーザー光源              半導体レーザー励起Ｎｄ：ＹＡＧレーザー
波長                      １０６４ｎｍ
レーザー光スポット断面積  ３.１４×１０-8ｃｍ2
発振形態                  Ｑスイッチパルス
繰り返し周波数            １００ｋＨｚ以下
パルス幅                  １μｓ以下
出力                      １ｍＪ以下
レーザー光品質            ＴＥＭ００
偏光特性                  直線偏光
（Ｂ）集光用レンズ
倍率                                １００倍以下
ＮＡ                                ０.５５
レーザー光波長に対する透過率        １００％以下
（Ｃ）半導体基板が載置される載置台の移動速度  ２８０ｍｍ／秒以下
【００８８】
次に、図１０（ｃ）に示すように、ウエハ加工用テープＴ３に半導体ウエハＷが保持された状態で、半導体ウエハＷが所定の厚さに至るまで第２面Ｗｂからの研削加工によって薄化され、これによって複数の半導体チップ３１に個片化可能な半導体ウエハ３０Ｃが形成される（ウエハ薄化工程）。本発明では、以上のようにして作製される半導体ウエハ３０Ｃが半導体ウエハ３０Ａの代わりにダイシングダイボンドフィルムＸに貼り合わされたうえで、図３から図７を参照して上述した各工程が行われてもよい。
【００８９】
図１１（ａ）および図１１（ｂ）は、半導体ウエハ３０ＣがダイシングダイボンドフィルムＸに貼り合わされた後に行われる第１エキスパンド工程（クールエキスパンド工程）を表す。本工程では、エキスパンド装置の備える中空円柱形状の突き上げ部材４３が、ダイシングダイボンドフィルムＸの図中下側においてダイシングテープ１０に当接して上昇され、半導体ウエハ３０Ｃの貼り合わされたダイシングダイボンドフィルムＸのダイシングテープ１０が、半導体ウエハ３０Ｃの径方向および周方向を含む二次元方向に引き伸ばされるようにエキスパンドされる。このエキスパンドは、ダイシングテープ１０において１５〜３２ＭＰａ、好ましくは２０〜３２ＭＰａの範囲内の引張応力が生ずる条件で行われる。本工程における温度条件は、例えば０℃以下であり、好ましくは−２０〜−５℃、より好ましくは−１５〜−５℃、より好ましくは−１５℃である。本工程におけるエキスパンド速度（突き上げ部材４３が上昇する速度）は、好ましくは０.１〜１００ｍｍ／秒である。また、本工程におけるエキスパンド量は、好ましくは１〜１０ｍｍである。このようなクールエキスパンド工程により、ダイシングダイボンドフィルムＸのダイボンドフィルム２０が小片のダイボンドフィルム２１に割断されてダイボンドフィルム付き半導体チップ３１が得られる。具体的に、本工程では、半導体ウエハ３０Ｃにおいて脆弱な改質領域３０ｂにクラックが形成されて半導体チップ３１への個片化が生じる。これとともに、本工程では、エキスパンドされるダイシングテープ１０の粘着剤層１２に密着しているダイボンドフィルム２０において、半導体ウエハ３０Ｃの各半導体チップ３１が密着している各領域では変形が抑制される一方で、ウエハのクラック形成箇所に対向する箇所には、そのような変形抑制作用の生じない状態で、ダイシングテープ１０に生ずる引張応力が作用する。その結果、ダイボンドフィルム２０において半導体チップ３１間のクラック形成箇所に対向する箇所が割断されることとなる。
【００９０】
また、本発明において、ダイシングダイボンドフィルムＸは、上述のようにダイボンドフィルム付き半導体チップを得るうえで使用することができるところ、複数の半導体チップを積層して３次元実装をする場合におけるダイボンドフィルム付き半導体チップを得るうえでも使用することができる。そのような３次元実装における半導体チップ３１間には、ダイボンドフィルム２１と共にスペーサが介在していてもよいし、スペーサが介在していなくてもよい。
【００９１】
ダイボンドフィルム付き半導体チップを得るうえでダイシングダイボンドフィルムを使用して行うエキスパンド工程において、ダイシングダイボンドフィルムにてエキスパンドされるダイシングテープに生ずる引張応力が１５ＭＰａ以上であって３２ＭＰａ以下であることは、エキスパンド中のダイシングテープからダイボンドフィルムに対して充分な割断力としての引張応力を作用させて当該ダイボンドフィルムを割断するのに好適であるとともに、エキスパンド後のダイシングテープから割断後のダイボンドフィルムに作用する残留応力が過大となるのを回避して、当該フィルムないし当該フィルム付き半導体チップのダイシングテープからの浮きや剥離を抑制するのに好適であることを、本発明者は見出した。例えば、後記の実施例および比較例をもって示すとおりである。そして、本発明に係る半導体装置製造方法の上述の第１エキスパンド工程すなわちクールエキスパンド工程では、半導体ウエハ分割体３０Ｂまたは半導体ウエハ３０Ａをダイボンドフィルム２０側に伴うダイシングダイボンドフィルムＸのダイシングテープ１０において１５〜３２ＭＰａの範囲内の引張応力が生ずる条件で、当該ダイシングテープ１０はエキスパンドされる。このようなエキスパンド工程を含む本半導体装置製造方法は、ダイシングテープ１０上のダイボンドフィルム２０について良好に割断させるとともに、割断後の各ダイボンドフィルム付き半導体チップ３１についてダイシングテープ１０からの浮きや剥離を抑制するのに適する。
【００９２】
上述のクールエキスパンド工程（第１エキスパンド工程）においては、温度条件が低温であるほど、ダイシングテープ１０に生ずる引張応力は大きい傾向にあるところ、クールエキスパンド工程における温度条件は、上述のように、例えば０℃以下であり、好ましくは−２０〜−５℃、より好ましくは−１５〜−５℃、より好ましくは−１５℃である。このような構成によると、クールエキスパンド工程でエキスパンドされるダイシングテープ１０について相対的に低温の条件下で生ずる相対的に大きな引張応力を割断用のクールエキスパンド工程（第１エキスパンド工程）でのダイボンドフィルム２０に対する割断力として利用したうえで、割断後のダイボンドフィルム付き半導体チップ３１の離間距離を延ばすための第２エキスパンド工程を相対的に高温（例えば常温）の条件下でダイシングテープ発生引張応力を抑制しつつ行うことが可能である。
【００９３】
上述の半導体装置製造方法に使用されるダイシングダイボンドフィルムＸにおけるダイシングテープ１０は、ダイボンドフィルム２０に割断を生じさせるための充分な引張り長さを確保するのに適した歪み値５％以上であって、エキスパンド工程での引張り長さが過大となるのを回避してエキスパンド工程を効率よく実施するのに適した歪み値３０％以下の範囲の、少なくとも一部の歪み値で、上述のように、１５〜３２ＭＰａの範囲内の引張応力を示し得る。このようなダイシングテープ１０は、その粘着剤層１２側にダイボンドフィルム２０が密着された形態において、１５〜３２ＭＰａの範囲内の引張応力が生ずる条件でエキスパンドするためのエキスパンド工程（上述のクールエキスパンド工程）に使用するのに適し、従って、当該エキスパンド工程にてダイシングテープ１０上のダイボンドフィルム２０について良好に割断させるとともに、割断後の各ダイボンドフィルム付き半導体チップ３１についてダイシングテープ１０からの浮きや剥離を抑制するのに適する。
【００９４】
ダイシングテープ１０は、上述のように、上記引張試験において、歪み値が５％以上、好ましくは６％以上、より好ましくは７％以上、より好ましくは８％以上であり、且つ、３０％以下、好ましくは２０％以下、より好ましくは１７％以下、より好ましくは１５％以下、より好ましくは１３％以下の範囲で、１５〜３２ＭＰａの範囲内の引張応力を示し得る。このようなダイシングテープ１０は、その粘着剤層１２側にダイボンドフィルム２０が密着された形態でエキスパンド工程に使用される場合に、充分な引張り長さを確保しつつも引張り長さが過大となるのを回避したうえで、１５〜３２ＭＰａの範囲内の引張応力を生じるのに適する。
【００９５】
ダイシングテープ１０が上記の引張試験で示しうる引張応力は、上述のように、好ましくは２０〜３２ＭＰａＭＰａの範囲内にある。このようなダイシングテープ１０は、その粘着剤層１２側にダイボンドフィルム２０が密着された形態において、２０〜３２ＭＰａの範囲内の引張応力が生ずる条件でエキスパンドするためのエキスパンド工程（上述のクールエキスパンド工程）に使用するのに適する。当該エキスパンド工程においては、ダイシングダイボンドフィルムＸにてエキスパンドされるダイシングテープ１０に生ずる引張応力が１５ＭＰａを超えて大きいほど、エキスパンド中のダイシングテープ１０からダイボンドフィルム２０に対して割断力として作用する引張応力は大きい傾向にある。
【００９６】
ダイシングテープ１０に関する上記引張試験においては、温度条件が低温であるほど、ダイシングテープ１０ないしその試験片の示す引張応力は大きい傾向にあるところ、当該引張試験での温度条件は、好ましくは０℃以下、より好ましくは−２０〜−５℃、より好ましくは−１５〜−５℃、より好ましくは−１５℃である。このような構成によると、エキスパンドされるダイシングテープ１０について相対的に低温の条件下で生ずる相対的に大きな引張応力を割断用のクールエキスパンド（第１エキスパンド工程）でのダイボンドフィルム２０に対する割断力として利用したうえで、割断後のダイボンドフィルム付き半導体チップ３１の離間距離を延ばすための再度のエキスパンド工程（第２エキスパンド工程）を相対的に高温（例えば常温）の条件下でダイシングテープ発生引張応力を抑制しつつ行うことが可能である。
【００９７】
ダイシングテープ１０に関する上記の引張試験での引張速度条件は、上述のように、好ましくは１０〜１０００ｍｍ／分、より好ましくは１００〜１０００ｍｍ／分の範囲内にある。ダイシングテープ１０がその粘着剤層１２側にダイボンドフィルム２０の密着された形態でエキスパンド工程に使用される場合の工程速度ひいては半導体装置の生産性の観点からは、ダイシングテープ１０において所定の歪み値で１５〜３２ＭＰａの範囲内の引張応力を生じさせる上記引張試験の引張速度条件は、好ましくは１０ｍｍ／分以上、より好ましくは１００ｍｍ／分以上である。ダイシングテープ１０がその粘着剤層１２側にダイボンドフィルム２０の密着された形態でエキスパンド工程に使用される場合に破断するのを回避する観点からは、ダイシングテープ１０において所定の歪み値で１５〜３２ＭＰａの範囲内の引張応力を生じさせる上記引張試験の引張速度条件は、好ましくは１０００ｍｍ／分以下、より好ましくは３００ｍｍ／分以下である。
【実施例】
【００９８】
〔実施例１〕
〈ダイシングテープの作製〉
冷却管と、窒素導入管と、温度計と、撹拌装置とを備える反応容器内で、アクリル酸２-エチルヘキシル１００質量部と、アクリル酸２-ヒドロキシエチル１９質量部と、重合開始剤たる過酸化ベンゾイル０.４質量部と、重合溶媒たるトルエン８０質量部とを含む混合物を、６０℃で１０時間、窒素雰囲気下で撹拌した（重合反応）。これにより、アクリル系ポリマーＰ１を含有するポリマー溶液を得た。次に、このポリマー溶液に１.２質量部の２-メタクリロイルオキシエチルイソシアネートを加えた後、５０℃で６０時間、当該溶液を空気雰囲気下で撹拌した（付加反応）。これにより、アクリル系ポリマーＰ２を含有するポリマー溶液を得た。次に、このポリマー溶液に、１００質量部のアクリル系ポリマーＰ２に対して１.３質量部のポリイソシアネート化合物（商品名「コロネートＬ」，日本ポリウレタン株式会社製）と、３質量部の光重合開始剤（商品名「イルガキュア１８４」，ＢＡＳＦ社製）とを加えて、粘着剤溶液（粘着剤溶液Ｓ１）を調製した。次に、シリコーン処理の施された面を有するＰＥＴ剥離ライナーのシリコーン処理面上に粘着剤溶液Ｓ１を塗布して塗膜を形成し、この塗膜について１２０℃で２分間加熱して脱溶媒し、厚さ１０μｍの粘着剤層を形成した。次に、この粘着剤層の露出面に、ポリ塩化ビニル基材（商品名「Ｖ９Ｋ」，厚さ１００μｍ，アキレス株式会社製）を貼り合わせ、その後に２３℃で７２時間の保存を行い、ダイシングテープを得た。以上のようにして、基材と粘着剤層とを含む積層構造を有する実施例１のダイシングテープを作製した。
【００９９】
〔実施例２〕
ポリプロピレンフィルム／ポリエチレンフィルム／ポリプロピレンフィルムの３層構造を有するポリオレフィン系基材（商品名「ＤＤＺ」，厚さ９０μｍ，グンゼ株式会社製）をポリ塩化ビニル基材（商品名「Ｖ９Ｋ」，アキレス株式会社製）の代わりに用いたこと以外は実施例１と同様にして、実施例２のダイシングテープを作製した。
【０１００】
〔比較例１〕
ポリ塩化ビニル基材（商品名「Ｖ９Ｋ」，アキレス株式会社製）に代えてエチレン−酢酸ビニル共重合体基材（商品名「ＮＥＤ」，厚さ１２５μｍ，グンゼ株式会社製）用いたこと以外は実施例１と同様にして、比較例１のダイシングテープを作製した。
【０１０１】
〔比較例２〕
ポリ塩化ビニル基材（商品名「Ｖ９Ｋ」，アキレス株式会社製）に代えてエチレン−酢酸ビニル共重合体基材（商品名「ＲＢ０１０４」，厚さ１３０μｍ，倉敷紡績株式会社製）用いたこと以外は実施例１と同様にして、比較例２のダイシングテープを作製した。
【０１０２】
〔実施例３〕
<ダイボンドフィルムの作製>
アクリル樹脂（商品名「ＳＧ-７０８-６」，ガラス転移温度（Ｔｇ）４℃，ナガセケムテックス株式会社製）１００質量部と、エポキシ樹脂（商品名「ＪＥＲ８２８」，２３℃で液状，三菱化学株式会社製）１１質量部と、フェノール樹脂（商品名「ＭＥＨ-７８５１ｓｓ」，２３℃で固形，明和化成株式会社製）５質量部と、球状シリカ（商品名「ＳＯ-２５Ｒ」，株式会社アドマテックス製）１１０質量部とを、メチルエチルケトンに加えて混合し、固形分濃度２０質量％の接着剤組成物溶液Ｓ２を得た。次に、シリコーン処理の施された面を有するＰＥＴ剥離ライナーのシリコーン処理面上に接着剤組成物溶液Ｓ２を塗布して塗膜を形成し、この塗膜について１３０℃で２分間加熱して脱溶媒し、接着剤層たるダイボンドフィルム（厚さ１０μｍ）を作製した。
【０１０３】
<ダイシングダイボンドフィルムの作製>
実施例１のダイシングテープから、ＰＥＴ剥離ライナーを剥離した後、露出した粘着剤層に上述のダイボンドフィルムを貼り合わせた。貼り合わせにおいては、ダイシングテープの中心とダイボンドフィルムの中心とを位置合わせした。また、貼り合わせには、ハンドローラー使用した。次に、ダイシングテープにおける粘着剤層に対して基材の側から３００ｍＪ／ｃｍ2の紫外線を照射した。以上のようにして、ダイシングテープとダイボンドフィルムとを含む積層構造を有する実施例３のダイシングダイボンドフィルムを作製した。
【０１０４】
〔実施例４〕
実施例１のダイシングテープに代えて実施例２のダイシングテープを用いたこと以外は実施例３と同様にして、実施例４のダイシングダイボンドフィルムを作製した。
【０１０５】
〔比較例３,４〕
実施例１のダイシングテープに代えて比較例１または比較例２のダイシングテープを用いたこと以外は実施例３と同様にして、比較例３,４の各ダイシングダイボンドフィルムを作製した。
【０１０６】
〔引張応力測定〕
実施例１,２および比較例１,２の各ダイシングテープについて、以下のようにして引張応力を測定した。まず、ダイシングテープの粘着剤層に対して基材の側から３００ｍＪ／ｃｍ2の紫外線を照射して当該粘着剤層を硬化させた後、当該ダイシングテープからダイシングテープ試験片（幅２０ｍｍ×長さ１４０ｍｍ）を切り出した。実施例１,２および比較例１,２のダイシングテープごとに、必要数のダイシングテープ試験片を用意した。そして、引張試験機（商品名「オートグラフＡＧＳ-５０ＮＸ」，株式会社島津製作所製）を使用して、ダイシングテープ試験片について引張試験を行い、所定の引張速度で伸張されるダイシングテープ試験片に生ずる引張応力を測定した。本測定によって応力−歪み曲線を得た。引張試験において、初期チャック間距離は１００ｍｍであり、温度条件は−１５℃であり、引張速度は１０ｍｍ／分、１００ｍｍ／分、または１０００ｍｍ／分である。各ダイシングテープ試験片について得られた応力−歪み曲線を図１２に表す。図１２のグラフにおいて、横軸はダイシングテープ試験片の歪み（％）を表し、縦軸は当該ダイシングテープ試験片に生ずる引張応力（ＭＰａ）を表す。図１２のグラフにおいて、実線Ｅ１は、実施例１のダイシングテープにおける引張速度１０ｍｍ／分での応力−歪み曲線を表し、一点鎖線Ｅ１'は、実施例１のダイシングテープにおける引張速度１００ｍｍ／分での応力−歪み曲線を表し、破線Ｅ１”は、実施例１のダイシングテープにおける引張速度１０００ｍｍ／分での応力−歪み曲線を表し、実線Ｅ２は、実施例２のダイシングテープにおける引張速度１０ｍｍ／分での応力−歪み曲線を表し、一点鎖線Ｅ２'は、実施例２のダイシングテープにおける引張速度１００ｍｍ／分での応力−歪み曲線を表し、破線Ｅ２”は、実施例２のダイシングテープにおける引張速度１０００ｍｍ／分での応力−歪み曲線を表し、実線Ｃ１は、比較例１のダイシングテープにおける引張速度１０ｍｍ／分での応力−歪み曲線を表し、一点鎖線Ｃ１'は、比較例１のダイシングテープにおける引張速度１００ｍｍ／分での応力−歪み曲線を表し、破線Ｃ１”は、比較例１のダイシングテープにおける引張速度１０００ｍｍ／分での応力−歪み曲線を表し、実線Ｃ２は、比較例２のダイシングテープにおける引張速度１０ｍｍ／分での応力−歪み曲線を表し、一点鎖線Ｃ２'は、比較例２のダイシングテープにおける引張速度１００ｍｍ／分での応力−歪み曲線を表し、破線Ｃ２”は、比較例２のダイシングテープにおける引張速度１０００ｍｍ／分での応力−歪み曲線を表す。
【０１０７】
〔弾性率測定〕
実施例１,２および比較例１,２の各ダイシングテープについて、以下のようにして引張弾性率を測定した。まず、ダイシングテープの粘着剤層に対して基材の側から３００ｍＪ／ｃｍ2の紫外線を照射して当該粘着剤層を硬化させた後、当該ダイシングテープからダイシングテープ試験片（幅２０ｍｍ×長さ１４０ｍｍ）を切り出した。実施例１,２および比較例１,２のダイシングテープごとに、必要数のダイシングテープ試験片を用意した。そして、引張試験機（商品名「オートグラフＡＧＳ-５０ＮＸ」，株式会社島津製作所製）を使用して、ダイシングテープ試験片について引張試験を行い、得られる応力−歪み曲線における初期の傾き（具体的には、引張試験開始後の歪み値１％までの測定データに基づき決定される傾き）から引張弾性率を算出した。引張試験において、初期チャック間距離は１００ｍｍであり、温度条件は−１５℃であり、引張速度は１０ｍｍ／分、１００ｍｍ／分、または１０００ｍｍ／分である。このような測定によって得られた引張弾性率を表１に掲げる。
【０１０８】
〔エキスパンド工程の評価〕
実施例３,４および比較例３,４の各ダイシングダイボンドフィルムを使用して、以下のような貼り合わせ工程とその後のクールエキスパンド工程を行った。
【０１０９】
貼り合わせ工程では、ウエハ加工用テープ（商品名「ＥＬＰ ＵＢ−３０８３Ｄ」，日東電工株式会社製）に保持された半導体ウエハ分割体をダイシングダイボンドフィルムのダイボンドフィルムに対して貼り合わせ、その後、半導体ウエハ分割体からウエハ加工用テープを剥離した。半導体ウエハ分割体は、次のようにして形成して作製したものである。まず、ウエハ加工用テープ（商品名「Ｖ１２Ｓ−Ｒ２」，日東電工株式会社製）にリングフレームと共に保持された状態にあるＳｉミラーウエハ（直径３００ｍｍ，厚さ７８０μｍ，東京化工株式会社製）について、その一方の面の側から、ダイシング装置（商品名「ＤＦＤ６３６１」，株式会社ディスコ製）を使用してその回転ブレードによって個片化用の分割溝（幅２０〜２５μｍ，深さ５０μｍ）を形成した。次に、分割溝形成面にウエハ加工用テープ（商品名「ＥＬＰ ＵＢ−３０８３Ｄ」，日東電工株式会社製）を貼り合わせた後、上記のウエハ加工用テープ（商品名「Ｖ１２Ｓ−Ｒ２」）をＳｉミラーウエハから剥離した。この後、Ｓｉミラーウエハの他方の面（分割溝の形成されていない面）の側からの研削によって当該ウエハを厚さ２０μｍに至るまで薄化した。以上のようにして、半導体ウエハ分割体（ウエハ加工用テープに保持された状態にある）を形成した。この半導体ウエハ分割体には、複数の半導体チップ（６ｍｍ×１２ｍｍ）が含まれている。
【０１１０】
クールエキスパンド工程は、ダイセパレート装置（商品名「ダイセパレータＤＤＳ２３００」，ディスコ社製）を使用して、そのクールエキスパンドユニットにて行った。具体的には、半導体ウエハ分割体を伴う上述のダイシングダイボンドフィルムにおけるダイシングテープの粘着剤層上にリングフレームを貼り付けた後、当該ダイシングダイボンドフィルムを装置内にセットし、同装置のクールエキスパンドユニットにて、半導体ウエハ分割体を伴うダイシングダイボンドフィルムのダイシングテープを−１５℃の温度条件下で所定のエキスパンド速度および所定のエキスパンド量の条件にてエキスパンドした。実施例３,４および比較例３,４の各ダイシングダイボンドフィルムを使用して行ったクールエキスパンド工程は、以下のとおりである。
【０１１１】
上記の半導体ウエハ分割体をダイボンドフィルム上に伴う実施例３のダイシングダイボンドフィルムのダイシングテープをエキスパンド速度０.５ｍｍ／秒およびエキスパンド量３ｍｍの条件でエキスパンドしたところ、半導体ウエハ分割体の分割溝に沿うダイボンドフィルム割断予定箇所は全域にわたって割断し、且つ、割断後のダイボンドフィルム付き半導体チップにおいてダイシングテープの粘着剤層からの浮きは生じなかった。本クールエキスパンド工程においてエキスパンド速度０.５ｍｍ／秒、エキスパンド量３ｍｍ、および−１５℃の条件でエキスパンドされるダイシングテープ（実施例１のダイシングテープ）に生ずる引張応力は、実施例１のダイシングテープについて−１５℃の温度条件での上記引張試験を引張速度５０ｍｍ／分の条件で行った場合の歪み値１２％に至った状態のダイシングテープに生ずる引張応力に相当する。
【０１１２】
上記の半導体ウエハ分割体をダイボンドフィルム上に伴う実施例３のダイシングダイボンドフィルムのダイシングテープをエキスパンド速度１ｍｍ／秒およびエキスパンド量３ｍｍの条件でエキスパンドしたところ、半導体ウエハ分割体の分割溝に沿うダイボンドフィルム割断予定箇所は全域にわたって割断し、且つ、割断後のダイボンドフィルムにおいてダイシングテープの粘着剤層からの浮きが生じた面積は２０％程度であった。本クールエキスパンド工程においてエキスパンド速度１ｍｍ／秒、エキスパンド量３ｍｍ、および−１５℃の条件でエキスパンドされるダイシングテープ（実施例１のダイシングテープ）に生ずる引張応力は、実施例１のダイシングテープについて−１５℃の温度条件で行われる上記引張試験において引張速度１００ｍｍ／分で歪み値１２％に至った状態のダイシングテープに生ずる引張応力に相当する。
【０１１３】
上記の半導体ウエハ分割体をダイボンドフィルム上に伴う実施例４のダイシングダイボンドフィルムのダイシングテープをエキスパンド速度１ｍｍ／秒およびエキスパンド量４ｍｍの条件でエキスパンドしたところ、半導体ウエハ分割体の分割溝に沿うダイボンドフィルム割断予定箇所は全域にわたって割断し、且つ、割断後のダイボンドフィルムにおいてダイシングテープの粘着剤層からの浮きは生じなかった。本クールエキスパンド工程においてエキスパンド速度１ｍｍ／秒、エキスパンド量４ｍｍ、および−１５℃の条件でエキスパンドされるダイシングテープ（実施例２のダイシングテープ）に生ずる引張応力は、実施例２のダイシングテープについて−１５℃の温度条件で行われる上記引張試験において引張速度１００ｍｍ／分で歪み値１４％に至った状態のダイシングテープに生ずる引張応力に相当する。
【０１１４】
上記の半導体ウエハ分割体をダイボンドフィルム上に伴う実施例４のダイシングダイボンドフィルムのダイシングテープをエキスパンド速度１ｍｍ／秒およびエキスパンド量８ｍｍの条件でエキスパンドしたところ、半導体ウエハ分割体の分割溝に沿うダイボンドフィルム割断予定箇所は全域にわたって割断し、且つ、割断後のダイボンドフィルムにおいてダイシングテープの粘着剤層からの浮きは生じなかった。本クールエキスパンド工程においてエキスパンド速度１ｍｍ／秒、エキスパンド量８ｍｍ、および−１５℃の条件でエキスパンドされるダイシングテープ（実施例２のダイシングテープ）に生ずる引張応力は、実施例２のダイシングテープについて−１５℃の温度条件で行われる上記引張試験において引張速度１００ｍｍ／分で歪み値２８％に至った状態のダイシングテープに生ずる引張応力に相当する。
【０１１５】
上記の半導体ウエハ分割体をダイボンドフィルム上に伴う比較例３のダイシングダイボンドフィルムのダイシングテープをエキスパンド速度１ｍｍ／秒およびエキスパンド量３ｍｍの条件でエキスパンドしたところ、半導体ウエハ分割体の分割溝に沿うダイボンドフィルム割断予定箇所の８０％程度は割断しなかった。本クールエキスパンド工程においてエキスパンド速度１ｍｍ／秒、エキスパンド量３ｍｍ、および−１５℃の条件でエキスパンドされるダイシングテープ（比較例１のダイシングテープ）に生ずる引張応力は、比較例１のダイシングテープについて−１５℃の温度条件で行われる上記引張試験において引張速度１００ｍｍ／分で歪み値１２％に至った状態のダイシングテープに生ずる引張応力に相当する。
【０１１６】
上記の半導体ウエハ分割体をダイボンドフィルム上に伴う比較例４のダイシングダイボンドフィルムのダイシングテープをエキスパンド速度１ｍｍ／秒およびエキスパンド量４ｍｍの条件でエキスパンドしたところ、半導体ウエハ分割体の分割溝に沿うダイボンドフィルム割断予定箇所の２０％程度は割断しなかった。本クールエキスパンド工程においてエキスパンド速度１ｍｍ／秒、エキスパンド量４ｍｍ、および−１５℃の条件でエキスパンドされるダイシングテープ（比較例２のダイシングテープ）に生ずる引張応力は、比較例２のダイシングテープについて−１５℃の温度条件で行われる上記引張試験において引張速度１００ｍｍ／分で歪み値１４％に至った状態のダイシングテープに生ずる引張応力に相当する。
【０１１７】
【表１】
2019016787.tif 000003
【符号の説明】
【０１１８】
Ｘ                  ダイシングダイボンドフィルム
１０                ダイシングテープ
１１                基材
１２                粘着剤層
２０，２１          ダイボンドフィルム
Ｗ，３０Ａ，３０Ｃ  半導体ウエハ
３０Ｂ              半導体ウエハ分割体
３０ａ              分割溝
３０ｂ              改質領域
３１                半導体チップ
【図１】
2019016787.tif 000004
【図２】
2019016787.tif 000005
【図３】
2019016787.tif 000006
【図４】
2019016787.tif 000007
【図５】
2019016787.tif 000008
【図６】
2019016787.tif 000009
【図７】
2019016787.tif 000010
【図８】
2019016787.tif 000011
【図９】
2019016787.tif 000012
【図１０】
2019016787.tif 000013
【図１１】
2019016787.tif 000014
【図１２】
2019016787.tif 000015